"対向する電極間に、480nm以下の短波長域に少なくとも一つの発光極大を有する少なくとも1種の燐光発光ドーパントA、及び580nm以上の長波長域に発光極大を有する少なくとも1種の燐光発光ドーパントBを含有する発光層を有し、前記燐光発光ドーパントAが、下記一般式A~Cで表される化合物から選ばれる少なくとも1つの化合物であり、前記燐光発光ドーパントAが前記発光層の陽極側において高濃度に含有されており、陰極側へ向けて低濃度となるように濃度分布を持って含有され、かつ該燐光発光ドーパントAの陽極側端部での含有量が、発光層全質量の60質量以上、100質量未満であることを特徴とする有機エレクトロルミネッセンス素子。式中、Raは水素原子、脂肪族基、芳香族基または複素環基を表し、Rb、Rcは各々水素原子、アルキル基、アリール基、アルコキシル基またはハロゲン原子を表し、A1は芳香族環または芳香族複素環を形成するのに必要な残基を表し、MはIrまたはPtを表す。X1、X2は各々炭素原子、窒素原子または酸素原子を表し、L1はX1及びX2と共に2座の配位子を形成する原子群を表す。m1は1、2または3の整数を表し、m2は0、1または2の整数を表すが、m1m2は2または3である。式中、Raは水素原子、脂肪族基、芳香族基または複素環基を表し、Rb、Rc、Rb1、Rc1は各々水素原子を表し、A1は芳香族環または芳香族複素環を形成するのに必要な残基を表し、MはIrまたはPtを表す。X1、X2は各々炭素原子、窒素原子または酸素原子を表し、L1はX1及びX2と共に2座の配位子を形成する原子群を表す。m1は1、2または3の整数を表し、m2は0、1または2の整数を表すが、m1m2は2または3である。式中、Raは水素原子、脂肪族基、芳香族基または複素環基を表し、Rb、Rcは各々水素原子またはアルキル基を表し、A1は芳香族環または芳香族複素環を形成するのに必要な残基を表し、MはIrまたはPtを表す。X1、X2は各々炭素原子、窒素原子または酸素原子を表し、L1はX1及びX2と共に2座の配位子を形成する原子群を表す。m1は1、2または3の整数を表し、m2は0、1または2の整数を表すが、m1m2は2または3である。前記燐光発光ドーパントAの最高電子占有準位が5.3eVより浅いことを特徴とする請求項1に記載の有機エレクトロルミネッセンス素子。前記燐光発光ドーパントA及びBを含有する発光層に、500nm以上、580nm未満の波長域に発光極大を有する少なくとも1種の燐光発光ドーパントCを含有することを特徴とする請求項1または2に記載の有機エレクトロルミネッセンス素子。前記燐光発光ドーパントA及びBを含有する発光層が、下記一般式aで表されるホスト化合物を含有することを特徴とする請求項1から3のいずれか一項に記載の有機エレクトロルミネッセンス素子。式中、Xは、NR′、O、S、CR′R′′またはSiR′R′′を表す。R′、R′′は、各々水素原子、アルキル基または芳香族炭化水素基を表す。Arは芳香族環を表す。nは0から8の整数を表す。請求項1から4のいずれか一項に記載の有機エレクトロルミネッセンス素子を用いることを特徴とする照明装置。本発明は、上記問題に鑑みなされたものであり、その解決しようとする課題は、発光波長の異なる複数の燐光発光ドーパントを有し、白色発光を呈する有機エレクトロルミネッセンス素子において、電力効率及び保存安定性に優れ、かつ駆動電圧、高温保存及び連続駆動における色度安定性に優れた白色燐光発光の有機エレクトロルミネッセンス素子と、それを用いた照明装置を提供することにある。本発明の上記課題は、以下の構成により達成される。1.対向する電極間に、480nm以下の短波長域に少なくとも一つの発光極大を有する少なくとも1種の燐光発光ドーパントA、及び580nm以上の長波長域に発光極大を有する少なくとも1種の燐光発光ドーパントBを含有する発光層を有し、前記燐光発光ドーパントAが、下記一般式A~Cで表される化合物から選ばれる少なくとも1つの化合物であり、前記燐光発光ドーパントAが前記発光層の陽極側において高濃度に含有されており、陰極側へ向けて低濃度となるように濃度分布を持って含有され、かつ該燐光発光ドーパントAの陽極側端部での含有量が、発光層全質量の60質量以上、100質量未満であることを特徴とする有機エレクトロルミネッセンス素子。式中、Raは水素原子、脂肪族基、芳香族基または複素環基を表し、Rb、Rcは各々水素原子、アルキル基、アリール基、アルコキシル基またはハロゲン原子を表し、A1は芳香族環または芳香族複素環を形成するのに必要な残基を表し、MはIrまたはPtを表す。X1、X2は各々炭素原子、窒素原子または酸素原子を表し、L1はX1及びX2と共に2座の配位子を形成する原子群を表す。m1は1、2または3の整数を表し、m2は0、1または2の整数を表すが、m1m2は2または3である。式中、Raは水素原子、脂肪族基、芳香族基または複素環基を表し、Rb、Rc、Rb1、Rc1は各々水素原子を表し、A1は芳香族環または芳香族複素環を形成するのに必要な残基を表し、MはIrまたはPtを表す。X1、X2は各々炭素原子、窒素原子または酸素原子を表し、L1はX1及びX2と共に2座の配位子を形成する原子群を表す。m1は1、2または3の整数を表し、m2は0、1または2の整数を表すが、m1m2は2または3である。式中、Raは水素原子、脂肪族基、芳香族基または複素環基を表し、Rb、Rcは各々水素原子またはアルキル基を表し、A1は芳香族環または芳香族複素環を形成するのに必要な残基を表し、MはIrまたはPtを表す。X1、X2は各々炭素原子、窒素原子または酸素原子を表し、L1はX1及びX2と共に2座の配位子を形成する原子群を表す。m1は1、2または3の整数を表し、m2は0、1または2の整数を表すが、m1m2は2または3である。2.前記燐光発光ドーパントAの最高電子占有準位が、5.3eVより浅いことを特徴とする前記1に記載の有機エレクトロルミネッセンス素子。3.前記燐光発光ドーパントA及びBを含有する発光層が、500nm以上、580nm未満の波長域に発光極大を有する少なくとも1種の燐光発光ドーパントCを含有することを特徴とする前記1または2に記載の有機エレクトロルミネッセンス素子。4.前記燐光発光ドーパントA及びBを含有する発光層が、下記一般式aで表されるホスト化合物を含有することを特徴とする前記1から3のいずれか一項に記載の有機エレクトロルミネッセンス素子。式中、Xは、NR′、O、S、CR′R′′またはSiR′R′′を表す。R′、R′′は、各々水素原子、アルキル基または芳香族炭化水素基を表す。Arは芳香族環を表す。nは0から8の整数を表す。5.前記1から4のいずれか1項に記載の有機エレクトロルミネッセンス素子を用いることを特徴とする照明装置。本発明により、発光波長の異なる複数の燐光発光ドーパントを有し、特に白色発光を呈する有機エレクトロルミネッセンス素子において、電力効率及び保存安定性に優れ、かつ駆動電圧、高温保存時及び連続駆動時の色度安定性に優れた白色燐光発光の有機エレクトロルミネッセンス素子と、それを用いた照明装置を提供することができる。以下、本発明の白色燐光発光の有機エレクトロルミネッセンス素子以下、本発明の有機EL素子ともいうの各構成要素の詳細について、順次説明する。《有機エレクトロルミネッセンス素子の白色色度》本発明における白色表示素子としての好ましい色度は、相関色温度が2500K~7000K、かつCIE1931表色系において、各色温度での黒体輻射線上からのy値乖離幅が、0.1以下である。本発明の有機EL素子や該素子に係る化合物の発光色は、例えば、新編色彩科学ハンドブック日本色彩学会編、東京大学出版会、1985の108頁の図4.16において、分光放射輝度計CS-1000コニカミノルタセンシング社製で測定した結果を、CIE色度座標に当てはめたときの色で決定される。《有機EL素子の層構成》次に、本発明の有機EL素子の層構成の好ましい具体例を以下に示すが、本発明はこれらに限定されない。i陽極/発光層ユニット/電子輸送層/陰極ii陽極/正孔輸送層/発光層ユニット/電子輸送層/陰極iii陽極/正孔輸送層/発光層ユニット/正孔阻止層/電子輸送層/陰極iv陽極/正孔輸送層/発光層ユニット/正孔阻止層/電子輸送層/陰極バッファー層/陰極v陽極/陽極バッファー層/正孔輸送層/発光層ユニット/正孔阻止層/電子輸送層/陰極バッファー層/陰極本発明の有機EL素子においては、発光層ユニットは、本発明で規定する要件を満たす構成を有する発光層を少なくとも1層有していれば、何層でもよいが、好ましくは本発明の規定を満たす要件を有する発光層1層のみから構成されるものである。《発光層》本発明に係る発光層は、電極または電子輸送層、正孔輸送層から注入されてくる電子及び正孔が再結合して発光する層であり、発光する部分は発光層の層内であっても発光層と隣接層との界面であってもよい。本発明に係る発光層は、本発明で規定する要件を満たしていれば、その構成には特に制限はない。発光層の膜厚の総和は、特に制限はないが、形成する膜の均質性や、発光時に不必要な高電圧を印加するのを防止し、且つ、駆動電流に対する発光色の安定性向上の観点から、5~200nmの範囲に調整することが好ましく、更に好ましくは20~150nmの範囲に調整される。また、本発明で規定される構成からなる発光層の膜厚としては、5~200nmの範囲に調整することが好ましく、更に好ましくは、20~150nmの範囲に調整することである。発光層を形成する方法としては、後述する発光ドーパントやホスト化合物を、例えば、真空蒸着法、スピンコート法、キャスト法、LB法ラングミュア-ブロジェット法、インクジェット法、スプレー法、印刷法、スロット型コータ法等の公知の薄膜形成法により製膜して形成することができる。本発明においては、同一発光層中に480nm以下の短波長域に少なくとも一つの発光極大を有する少なくとも1種の燐光発光ドーパントA、及び580nm以上の長波長域に発光極大を有する少なくとも一種の燐光発光ドーパントBを含有する発光層を少なくとも一層有し、前記燐光発光ドーパントAが、前記一般式A~Cから選ばれる少なくとも一つの部分構造を有することを特徴とし、更に前記燐光発光ドーパントAが前記発光層の陽極側において高濃度に含有されており、陰極側へ向けて低濃度となるように濃度分布を持って含有されていることを特徴とする。本発明の有機EL素子においては、発光層は二層以上有していてもよいが、前記記載の発光層一層のみからなることが好ましい。前記燐光発光ドーパントA及びBを含有する発光層には、更に500nm以上、580nm未満の波長域に発光極大を有する少なくとも一種の燐光発光ドーパントCを有することが、演色性を高める上で好ましい。該発光層における、燐光発光ドーパントAと燐光発光ドーパントBないしCとのモル濃度比率は、燐光発光ドーパントAが燐光発光ドーパントBまたはCの10倍以上であることが好適な白色発光を得る上で好ましい。次に、前記燐光発光ドーパントAの前記発光層内における濃度分布について説明する。本発明においては、発光ドーパントAは、前記発光層の陽極側において高濃度に含有されており、陰極側へ向けて低濃度となるように濃度勾配を持って分布する。発光層の陽極側端部から発光層中央部までの部分の燐光発光ドーパントA平均含有量が、陰極側端部から発光層中央部までの平均含有量より多ければよいが、好ましくは陽極側端部が最も高濃度であり、陽極側端部から陰極側端部へかけて単調に減少していくのが好ましい。単調に減少するとは該発光層の陽極側端部を除き、極大濃度部分を有しないということである。本発明において、陽極側端部とは該発光層の陽極側界面から5nm、もしくは該発光層全体の1/20の厚さのうち、薄い方の厚さの領域を指し、陰極側端部とは該発光層の陰極側界面から5nm、もしくは該発光層全体の1/20の厚さのうち、薄い方の厚さの領域を指す。該発光層における陽極側端部の燐光発光ドーパントAの含有量としては、60質量以上、100質量未満であることを特徴の一つとする。燐光発光ドーパントAの含有量が60質量未満であると電力効率が低下し、また駆動経時における色度安定性も劣る傾向にある。100質量であると、デバイスの保存経時や駆動電圧の変化における色度安定性が劣る傾向にある。本発明で規定する構成の発光層により、電力効率に優れ、かつ色度の対駆動電圧、対駆動経時、また対デバイス保存での安定性に優れた白色燐光発光の有機エレクトロルミネッセンス素子が得られる。本発明の効果をもたらす作用機構については、必ずしも解明されている訳ではなく、推測の域を出ないが、燐光発光層、特に青発光を呈する燐光発光層はエネルギーギャップが大きく、電子または正孔等の電荷の発光層への注入に大きな障壁があることが予想される。本発明の構成はこの電荷の発光層への注入を改善しているものと期待されるが、どのような材料との組み合わせにおいても本発明の効果が得られるわけではなく、特に本発明の燐光発光ドーパントA、更にはホスト化合物との組み合わせにおいて顕著な効果が得られることを見出した。例えば、特許第3786023号公報には、発光層中で発光材濃度を変化させることで電荷移動を容易とし低電圧化、高発光効率化する方法が開示されている、また、特許第4181795号公報にも同様の方法が開示されているが、青色に発光する燐光発光材料を使用した白色素子での構成例は開示されておらず、特に色度安定性に関する本発明の効果を予見できるものではない。更には、本発明で規定する燐光材料との組み合わせにおける格段の効果を予見できるものではない。特表2010-515255号公報には、青燐光ドーパントの濃度勾配に関する記載はあるが、白色素子、及び白色素子における色度安定性についての記載はなく、また本発明における燐光発光材料のHOMO準位との関係における格段の効果を予見するものではない。ドーパント分布の測定方法ドーパントの深さ方向の分布を計測する方法はいくつかあるが、特定の元素がある場合、動的二次イオン質量分析法D-SIMSが好ましい。D-SIMSは膜内の元素の量を高感度で分析可能でかつ深さ方向の元素の濃度変化を追うことができる。二次イオン質量分析法については、例えば、日本表面科学会二次イオン質量分析法表面科学技術選書丸善等を参考にすることができる。動的二次イオン質量分析法は、1×10-8Pa程度の高真空下で一次イオンと呼ばれるイオンビームを試料表面に照射しスパッタリングを行う。それにより放出された構成粒子の中で二次イオンを質量分析することにより表面に存在する元素を分析する方法である。表面をスパッタし、削り取っていくので破壊分析ではあるが、表面からμmオーダー以上の深さまでの元素の濃度変化を分析することが可能である。一次イオンとしては、例えば、Cs、O2等の金属イオン種が好ましいが、どのイオン種を用いるのが好ましいかは、測定対象元素によって使い分けられる。化合物そのものを計測したい場合は、飛行時間型二次イオン質量分析ToF-SIMS法が好ましい。この場合、有機層を斜めに削り取り、削り取った斜め断面部分について、化合物から得られるフラグメントイオンの分布を計測することにより、ドーパント化合物の深さ方向の分布を知ることができる。斜めに削る方法としては電子顕微鏡の試料作製に用いるウルトラミクロトームを用いる方法、ダイプラウインテス製サイカスNN型などの精密斜め切削装置を用いる方法が挙げられる。ToF-SIMS法については、例えば、日本表面科学会二次イオン質量分析法表面科学技術選書丸善等を参考にすることができる。ToF-SIMS法は、1×10-8Pa程度の高真空下で、一次イオンと呼ばれるイオンビームを試料表面に照射しスパッタリングを行う。一次イオンビームを非常に低電流とし、かつパルス状にすることにより、非常に穏やかなスパッタリングが生じ、それにより放出された二次イオンを質量分析することにより、表面に存在する化合物分析する方法である。一次イオンを走査しながら測定することにより、スパッタリングで放出された二次イオンの分布を計測することができる。一次イオンとしては、例えば、Ga、In、Bi、Au等の金属イオン種やそのクラスターイオンが好ましいが、どのイオン種を用いるのが好ましいかは、測定対象元素によって使い分けられる。例えば、蒸着法により形成するとき、発光ドーパントの濃度勾配は、他の共蒸着成分との蒸着比を変えることで形成するが、形成後、上記の方法により深さ方向のスパッタリングを行うことで、深さ方向の分布を測定することができる。ホスト化合物次に、発光層に含まれるホスト化合物、発光ドーパント以下、発光ホスト化合物、発光ドーパント化合物ともいうについて説明する。本発明の有機EL素子の発光層に含まれるホスト化合物とは、室温25°Cにおける燐光発光の燐光量子収率が、0.1未満の化合物であることが好ましく、更に好ましくは燐光量子収率が0.01未満の化合物である。また、発光層に含有される化合物の中で、その層中での質量比が20質量以上であることが好ましい。ホスト化合物としては、ホスト化合物を単独で用いてもよく、または複数種併用して用いてもよい。本発明に用いられる発光ホスト化合物としては、構造的には特に制限はないが、代表的な化合物としては、カルバゾール誘導体、トリアリールアミン誘導体、芳香族ボラン誘導体、含窒素複素環化合物、チオフェン誘導体、フラン誘導体、オリゴアリーレン化合物等の基本骨格を有するもの、または、カルボリン誘導体やジアザカルバゾール誘導体ここで、ジアザカルバゾール誘導体とは、カルボリン誘導体のカルボリン環を構成する炭化水素環の少なくとも一つの炭素原子が窒素原子で置換されているものを表す。等が挙げられる。本発明に係る発光層に用いられる発光ホスト化合物としては、前記一般式aで表される化合物が好ましい。前記一般式aにおいて、Xは、NR′、O、S、CR′R′′またはSiR′R′′を表し、R′、R′′は各々水素原子、アルキル基または芳香族炭化水素基を表す。Arは芳香環を表す。nは0から8の整数を表す。一般式aにおけるXにおいて、R′、R′′で各々表されるアルキル基、芳香族炭化水素基の具体例としては、アルキル基としては、例えば、メチル基、エチル基、プロピル基、イソプロピル基、tert-ブチル基、ペンチル基、ヘキシル基、オクチル基、ドデシル基、トリデシル基、テトラデシル基、ペンタデシル基等が挙げられ、芳香族炭化水素基芳香族炭素環基、アリール等ともいうとしては、例えば、フェニル基、p-クロロフェニル基、メシチル基、トリル基、キシリル基、ナフチル基、アントリル基、アズレニル基、アセナフテニル基、フルオレニル基、フェナントリル基、インデニル基、ピレニル基、ビフェニリル基等が挙げられる。これらの基は、下記の置換基によってさらに置換されていてもよい。また、これらの置換基は複数が互いに結合して環を形成していてもよい。置換基としては、アルキル基例えば、メチル基、エチル基、プロピル基、イソプロピル基、tert-ブチル基、ペンチル基、ヘキシル基、オクチル基、ドデシル基、トリデシル基、テトラデシル基、ペンタデシル基等、シクロアルキル基例えば、シクロペンチル基、シクロヘキシル基等、アルケニル基例えば、ビニル基、アリル基、1-プロペニル基、2-ブテニル基、1,3-ブタジエニル基、2-ペンテニル基、イソプロペニル基等、アルキニル基例えば、エチニル基、プロパルギル基等、芳香族炭化水素基芳香族炭素環基、アリール基等ともいい、例えば、フェニル基、p-クロロフェニル基、メシチル基、トリル基、キシリル基、ナフチル基、アントリル基、アズレニル基、アセナフテニル基、フルオレニル基、フェナントリル基、インデニル基、ピレニル基、ビフェニリル基等、芳香族複素環基例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、カルバゾリル基、カルボリニル基、ジアザカルバゾリル基前記カルボリニル基のカルボリン環を構成する任意の炭素原子の一つが窒素原子で置き換わったものを示す、フタラジニル基等、複素環基例えば、ピロリジル基、イミダゾリジル基、モルホリル基、オキサゾリジル基等、アルコキシ基例えば、メトキシ基、エトキシ基、プロピルオキシ基、ペンチルオキシ基、ヘキシルオキシ基、オクチルオキシ基、ドデシルオキシ基等、シクロアルコキシ基例えば、シクロペンチルオキシ基、シクロヘキシルオキシ基等、アリールオキシ基例えば、フェノキシ基、ナフチルオキシ基等、アルキルチオ基例えば、メチルチオ基、エチルチオ基、プロピルチオ基、ペンチルチオ基、ヘキシルチオ基、オクチルチオ基、ドデシルチオ基等、シクロアルキルチオ基例えば、シクロペンチルチオ基、シクロヘキシルチオ基等、アリールチオ基例えば、フェニルチオ基、ナフチルチオ基等、アルコキシカルボニル基例えば、メチルオキシカルボニル基、エチルオキシカルボニル基、ブチルオキシカルボニル基、オクチルオキシカルボニル基、ドデシルオキシカルボニル基等、アリールオキシカルボニル基例えば、フェニルオキシカルボニル基、ナフチルオキシカルボニル基等、スルファモイル基例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、2-ピリジルアミノスルホニル基等、アシル基例えば、アセチル基、エチルカルボニル基、プロピルカルボニル基、ペンチルカルボニル基、シクロヘキシルカルボニル基、オクチルカルボニル基、2-エチルヘキシルカルボニル基、ドデシルカルボニル基、フェニルカルボニル基、ナフチルカルボニル基、ピリジルカルボニル基等、アシルオキシ基例えば、アセチルオキシ基、エチルカルボニルオキシ基、ブチルカルボニルオキシ基、オクチルカルボニルオキシ基、ドデシルカルボニルオキシ基、フェニルカルボニルオキシ基等、アミド基例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、2-エチルヘキシルカルボニルアミノ基、オクチルカルボニルアミノ基、ドデシルカルボニルアミノ基、フェニルカルボニルアミノ基、ナフチルカルボニルアミノ基等、カルバモイル基例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、2-エチルヘキシルアミノカルボニル基、ドデシルアミノカルボニル基、フェニルアミノカルボニル基、ナフチルアミノカルボニル基、2-ピリジルアミノカルボニル基等、ウレイド基例えば、メチルウレイド基、エチルウレイド基、ペンチルウレイド基、シクロヘキシルウレイド基、オクチルウレイド基、ドデシルウレイド基、フェニルウレイド基ナフチルウレイド基、2-ピリジルアミノウレイド基等、スルフィニル基例えば、メチルスルフィニル基、エチルスルフィニル基、ブチルスルフィニル基、シクロヘキシルスルフィニル基、2-エチルヘキシルスルフィニル基、ドデシルスルフィニル基、フェニルスルフィニル基、ナフチルスルフィニル基、2-ピリジルスルフィニル基等、アルキルスルホニル基例えば、メチルスルホニル基、エチルスルホニル基、ブチルスルホニル基、シクロヘキシルスルホニル基、2-エチルヘキシルスルホニル基、ドデシルスルホニル基等、アリールスルホニル基またはヘテロアリールスルホニル基例えば、フェニルスルホニル基、ナフチルスルホニル基、2-ピリジルスルホニル基等、アミノ基例えば、アミノ基、エチルアミノ基、ジメチルアミノ基、ブチルアミノ基、シクロペンチルアミノ基、2-エチルヘキシルアミノ基、ドデシルアミノ基、アニリノ基、ナフチルアミノ基、2-ピリジルアミノ基等、ハロゲン原子例えば、フッ素原子、塩素原子、臭素原子等、フッ化炭化水素基例えば、フルオロメチル基、トリフルオロメチル基、ペンタフルオロエチル基、ペンタフルオロフェニル基等、シアノ基、ニトロ基、ヒドロキシ基、メルカプト基、シリル基例えば、トリメチルシリル基、トリイソプロピルシリル基、トリフェニルシリル基、フェニルジエチルシリル基等、ホスホノ基等が挙げられる。一般式aにおいて、Xとして好ましくはNR′またはOであり、R′としては芳香族炭化水素基が特に好ましい。一般式aにおいて、Arで表される芳香族環としては、芳香族炭化水素環または芳香族複素環が挙げられる。また、該芳香族環は単環でもよく、縮合環でもよく、更に未置換でも、後述するような置換基を有していてもよい。一般式aにおいて、Arで表される芳香族炭化水素環としては、ベンゼン環、ビフェニル環、ナフタレン環、アズレン環、アントラセン環、フェナントレン環、ピレン環、クリセン環、ナフタセン環、トリフェニレン環、o-テルフェニル環、m-テルフェニル環、p-テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。これらの環は更に置換基を有していてもよい。一般式aにおいて、Arで表される芳香族複素環としては、例えば、フラン環、ジベンゾフラン環、チオフェン環、オキサゾール環、ピロール環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、インダゾール環、ベンゾイミダゾール環、ベンゾチアゾール環、ベンゾオキサゾール環、キノキサリン環、キナゾリン環、シンノリン環、キノリン環、イソキノリン環、フタラジン環、ナフチリジン環、カルバゾール環、カルボリン環、ジアザカルバゾール環カルボリン環を構成する炭化水素環の炭素原子の一つが更に窒素原子で置換されている環を示す等が挙げられる。これらの環は更に置換基を有していてもよい。上記の中でも、一般式aにおいて、Arで表される芳香族環として好ましく用いられるのは、カルバゾール環、カルボリン環、ジベンゾフラン環、ベンゼン環であり、特に好ましく用いられるのは、カルバゾール環、カルボリン環、ベンゼン環である。上記の中でも、置換基を有するベンゼン環が好ましく、特に好ましくは、カルバゾリル基を有するベンゼン環が好ましい。また、一般式aにおいて、Arで表される芳香族環としては、下記に示すような、各々3環以上の縮合環が好ましい一態様であり、3環以上が縮合した芳香族炭化水素縮合環としては、具体的には、ナフタセン環、アントラセン環、テトラセン環、ペンタセン環、ヘキサセン環、フェナントレン環、ピレン環、ベンゾピレン環、ベンゾアズレン環、クリセン環、ベンゾクリセン環、アセナフテン環、アセナフチレン環、トリフェニレン環、コロネン環、ベンゾコロネン環、ヘキサベンゾコロネン環、フルオレン環、ベンゾフルオレン環、フルオランテン環、ペリレン環、ナフトペリレン環、ペンタベンゾペリレン環、ベンゾペリレン環、ペンタフェン環、ピセン環、ピラントレン環、コロネン環、ナフトコロネン環、オバレン環、アンスラアントレン環等が挙げられる。尚、これらの環は更に、置換基を有していてもよい。また、3環以上が縮合した芳香族複素環としては、具体的には、アクリジン環、ベンゾキノリン環、カルバゾール環、カルボリン環、フェナジン環、フェナントリジン環、フェナントロリン環、カルボリン環、サイクラジン環、キンドリン環、テペニジン環、キニンドリン環、トリフェノジチアジン環、トリフェノジオキサジン環、フェナントラジン環、アントラジン環、ペリミジン環、ジアザカルバゾール環カルボリン環を構成する炭素原子の任意の一つが窒素原子で置き換わったものを表す、フェナントロリン環、ジベンゾフラン環、ジベンゾチオフェン環、ナフトフラン環、ナフトチオフェン環、ベンゾジフラン環、ベンゾジチオフェン環、ナフトジフラン環、ナフトジチオフェン環、アントラフラン環、アントラジフラン環、アントラチオフェン環、アントラジチオフェン環、チアントレン環、フェノキサチイン環、チオファントレン環ナフトチオフェン環等が挙げられる。尚、これらの環は更に置換基を有していてもよい。ここで、一般式aにおいて、Arで表される芳香族環が有してもよい置換基は、R′、R′′で、各々表される置換基と同義である。また、一般式aにおいて、nは0~8の整数を表すが、0~2であることが好ましく、特にXがO、Sである場合には1または2であることが好ましい。以下に、一般式aで表される発光ホスト化合物及び本発明において好ましく用いることができるその他の発光ホスト化合物の具体例を示すが、これらに限定されるものではない。また、本発明に用いるホスト化合物は、低分子化合物でも、繰り返し単位を有する高分子化合物でもよく、ビニル基やエポキシ基のような重合性基を有する低分子化合物蒸着重合性発光ホストでもいい。ホスト化合物としては、正孔輸送能、電子輸送能を有しつつ、且つ、発光の長波長化を防ぎ、高Tgガラス転移温度である化合物が好ましい。従来公知のホスト化合物の具体例としては、以下の文献に記載されている化合物が好適である。例えば、特開2001-257076号公報、同2002-308855号公報、同2001-313179号公報、同2002-319491号公報、同2001-357977号公報、同2002-334786号公報、同2002-8860号公報、同2002-334787号公報、同2002-15871号公報、同2002-334788号公報、同2002-43056号公報、同2002-334789号公報、同2002-75645号公報、同2002-338579号公報、同2002-105445号公報、同2002-343568号公報、同2002-141173号公報、同2002-352957号公報、同2002-203683号公報、同2002-363227号公報、同2002-231453号公報、同2003-3165号公報、同2002-234888号公報、同2003-27048号公報、同2002-255934号公報、同2002-260861号公報、同2002-280183号公報、同2002-299060号公報、同2002-302516号公報、同2002-305083号公報、同2002-305084号公報、同2002-308837号公報等が挙げられる。本発明においては、複数の発光層を有する場合には、ホスト化合物は発光層ごとに異なっていてもよいが、同一の化合物であることが優れた駆動寿命特性が得られることから好ましい。また、前記ホスト化合物は、その最低励起3重項エネルギーT1が、2.7eVより大きいことが、より高い発光効率を得られることから好ましい。本発明でいう最低励起3重項エネルギーとは、ホスト化合物を溶媒に溶解し、液体窒素温度において観測した燐光発光スペクトルの最低振動バンド間遷移に対応する発光バンドのピークエネルギーを言う。本発明においては、ガラス転移点が90°C以上の化合物が好ましく、更には130°C以上の化合物が優れた駆動寿命特性を得られることから好ましい。ここで、ガラス転移点Tgとは、DSCDifferentialScanningColorimetry:示差走査熱量法を用いて、JIS-K-7121に準拠した方法により求められる値である。本発明の有機EL素子においては、ホスト材料はキャリアの輸送を担うため、キャリア輸送能を有する材料が好ましい。キャリア輸送能を表す物性としてキャリア移動度が用いられるが、有機材料のキャリア移動度は、一般的に電界強度に依存性が見られる。電界強度依存性の高い材料は、正孔と電子注入輸送バランスを崩しやすい為、中間層材料、ホスト材料は、移動度の電界強度依存性の少ない材料を用いることが好ましい。発光ドーパント次いで、本発明に係る発光ドーパントについて説明する。本発明に係る発光ドーパントとしては、燐光発光ドーパント以下、燐光発光体、燐光性化合物、燐光発光性化合物ともいうを用いることを特徴とする。燐光発光体本発明に係る燐光発光体は、励起三重項からの発光が観測される化合物であり、具体的には、室温25°Cにて燐光発光する化合物であり、燐光量子収率が、25°Cにおいて0.01以上の化合物であると定義されるが、好ましい燐光量子収率は0.1以上である。上記燐光量子収率は、例えば、第4版実験化学講座7の分光IIの398頁1992年版、丸善に記載の方法により測定できる。溶液中での燐光量子収率は種々の溶媒を用いて測定できるが、本発明に係る燐光発光体は、任意の溶媒のいずれかにおいても、上記燐光量子収率0.01以上が達成されればよい。燐光発光体の発光の原理としては、2タイプが挙げられ、一つのタイプはキャリアが輸送されるホスト化合物上でキャリアの再結合が起こってホスト化合物の励起状態が生成し、このエネルギーを燐光発光体に移動させることで燐光発光体からの発光を得るというエネルギー移動型、もう一つのタイプは、燐光発光体がキャリアトラップとなり、燐光発光体上でキャリアの再結合が生じ、燐光発光体からの発光が得られるというキャリアトラップ型であるが、いずれの場合においても、燐光発光体の励起状態のエネルギーは、ホスト化合物の励起状態のエネルギーよりも低いことが条件である。燐光発光体は、有機EL素子の発光層に使用される公知のものの中から適宜選択して用いることができる。本発明に係る燐光発光体としては、好ましくは元素の周期表で8族~10族の金属を含有する錯体系化合物であり、更に好ましくはイリジウム化合物、オスミウム化合物、または白金化合物白金錯体系化合物、希土類錯体であり、中でも最も好ましいのはイリジウム化合物である。本発明に係る燐光発光ドーパントのうち、燐光発光ドーパントBまたは燐光発光ドーパントCについては、これらのうちから選択される。以下に、燐光発光体、即ち燐光発光ドーパントBまた燐光発光ドーパントCとして用いられる化合物の具体例を示すが、これらの化合物は、例えば、Inorg.Chem.40巻、1704~1711に記載の方法等により合成できる。一般式A~Cで表される部分構造本発明においては、前記燐光発光ドーパントAが、前記一般式A~Cで表される化合物から選ばれる少なくとも1つの化合物であることを特徴とする。前記一般式Aにおいて、Raは水素原子、脂肪族基、芳香族基または複素環基を表し、Rb、Rcは各々水素原子、アルキル基、アリール基、アルコキシル基またはハロゲン原子を表し、A1は芳香族環または芳香族複素環を形成するのに必要な残基を表し、MはIrまたはPtを表す。X1、X2は各々炭素原子、窒素原子または酸素原子を表し、L1はX1及びX2と共に2座の配位子を形成する原子群を表す。m1は1、2または3の整数を表し、m2は0、1または2の整数を表すが、m1m2は2または3である。また、前記一般式Bにおいて、Raは水素原子、脂肪族基、芳香族基または複素環基を表し、Rb、Rc、Rb1、Rc1は各々水素原子を表し、A1は芳香族環または芳香族複素環を形成するのに必要な残基を表し、MはIrまたはPtを表す。X1、X2は各々炭素原子、窒素原子または酸素原子を表し、L1はX1及びX2と共に2座の配位子を形成する原子群を表す。m1は1、2または3の整数を表し、m2は0、1または2の整数を表すが、m1m2は2または3である。また、前記一般式Cにおいて、Raは水素原子、脂肪族基、芳香族基または複素環基を表し、Rb、Rcは各々水素原子またはアルキル基を表し、A1は芳香族環または芳香族複素環を形成するのに必要な残基を表し、MはIrまたはPtを表す。X1、X2は各々炭素原子、窒素原子または酸素原子を表し、L1はX1及びX2と共に2座の配位子を形成する原子群を表す。m1は1、2または3の整数を表し、m2は0、1または2の整数を表すが、m1m2は2または3である。一般式A~Cにおいて、Raは水素原子、脂肪族基、芳香族基または複素環基を表し、Raで表される脂肪族基としては、アルキル基例えば、メチル基、エチル基、プロピル基、ブチル基、ペンチル基、イソペンチル基、2-エチル-ヘキシル基、オクチル基、ウンデシル基、ドデシル基、テトラデシル基、シクロアルキル基例えば、シクロペンチル基、シクロヘキシル基が挙げられ、芳香族基としては、例えば、フェニル基、トリル基、アズレニル基、アントラニル基、フェナントリル基、ピレニル基、クリセニル基、ナフタセニル基、o-テルフェニル基、m-テルフェニル基、p-テルフェニル基、アセナフテニル基、コロネニル基、フルオレニル基、ペリレニル基等を挙げることができ、これらの基はそれぞれ置換基を有していてもよい。複素環基としては、例えば、ピロリル基、インドリル基、フリル基、チエニル基、イミダゾリル基、ピラゾリル基、インドリジニル基、キノリニル基、カルバゾリル基、インドリニル基、チアゾリル基、ピリジル基、ピリダジニル基、チアジアジニル基、オキサジアゾリル基、ベンゾキノリニル基、チアジアゾリル基、ピロロチアゾリル基、ピロロピリダジニル基、テトラゾリル基、オキサゾリル基、クロマニル基等を挙げることができ、これらの基はそれぞれ置換基を有していてもよい。一般式Aにおいて、Rb、Rcは各々水素原子、アルキル基、アリール基、アルコキシル基またはハロゲン原子を表し、具体的には、アルキル基としては、例えば、メチル基、エチル基、プロピル基、イソプロピル基、tert-ブチル基、ペンチル基、ヘキシル基、オクチル基、ドデシル基、トリデシル基、テトラデシル基、ペンタデシル基等が挙げられ、アリール基としては、例えば、フェニル基、ナフチル基等が挙げられ、アルコキシル基としては、例えば、メトキシ基、エトキシ基、プロピルオキシ基、ペンチルオキシ基、ヘキシルオキシ基、オクチルオキシ基、ドデシルオキシ基等が挙げられ、ハロゲン原子としては、例えば、フッ素原子、塩素原子、臭素原子等が挙げられる。また、一般式Bにおいては、Rb、Rc、Rb1、Rc1は各々水素原子を表す。また、一般式Cにおいては、Rb、Rcは各々水素原子またはアルキル基を表し、具体的には、アルキル基としては、例えば、メチル基、エチル基、プロピル基、イソプロピル基、tert-ブチル基、ペンチル基、ヘキシル基、オクチル基、ドデシル基、トリデシル基、テトラデシル基、ペンタデシル基等が挙げられる。置換基としては、アルキル基例えば、メチル基、エチル基、プロピル基、イソプロピル基、tert-ブチル基、ペンチル基、ヘキシル基、オクチル基、ドデシル基、トリデシル基、テトラデシル基、ペンタデシル基等、シクロアルキル基例えば、シクロペンチル基、シクロヘキシル基等、アルケニル基例えば、ビニル基、アリル基等、アルキニル基例えば、エチニル基、プロパルギル基等、アリール基例えば、フェニル基、ナフチル基等、芳香族複素環基例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、フタラジニル基等、複素環基例えば、ピロリジル基、イミダゾリジル基、モルホリル基、オキサゾリジル基等、アルコキシル基例えば、メトキシ基、エトキシ基、プロピルオキシ基、ペンチルオキシ基、ヘキシルオキシ基、オクチルオキシ基、ドデシルオキシ基等、シクロアルコキシル基例えば、シクロペンチルオキシ基、シクロヘキシルオキシ基等、アリールオキシ基例えば、フェノキシ基、ナフチルオキシ基等、アルキルチオ基例えば、メチルチオ基、エチルチオ基、プロピルチオ基、ペンチルチオ基、ヘキシルチオ基、オクチルチオ基、ドデシルチオ基等、シクロアルキルチオ基例えば、シクロペンチルチオ基、シクロヘキシルチオ基等、アリールチオ基例えば、フェニルチオ基、ナフチルチオ基等、アルコキシカルボニル基例えば、メチルオキシカルボニル基、エチルオキシカルボニル基、ブチルオキシカルボニル基、オクチルオキシカルボニル基、ドデシルオキシカルボニル基等、アリールオキシカルボニル基例えば、フェニルオキシカルボニル基、ナフチルオキシカルボニル基等、スルファモイル基例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、2-ピリジルアミノスルホニル基等、アシル基例えば、アセチル基、エチルカルボニル基、プロピルカルボニル基、ペンチルカルボニル基、シクロヘキシルカルボニル基、オクチルカルボニル基、2-エチルヘキシルカルボニル基、ドデシルカルボニル基、フェニルカルボニル基、ナフチルカルボニル基、ピリジルカルボニル基等、アシルオキシ基例えば、アセチルオキシ基、エチルカルボニルオキシ基、ブチルカルボニルオキシ基、オクチルカルボニルオキシ基、ドデシルカルボニルオキシ基、フェニルカルボニルオキシ基等、アミド基例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、2-エチルヘキシルカルボニルアミノ基、オクチルカルボニルアミノ基、ドデシルカルボニルアミノ基、フェニルカルボニルアミノ基、ナフチルカルボニルアミノ基等、カルバモイル基例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、2-エチルヘキシルアミノカルボニル基、ドデシルアミノカルボニル基、フェニルアミノカルボニル基、ナフチルアミノカルボニル基、2-ピリジルアミノカルボニル基等、ウレイド基例えば、メチルウレイド基、エチルウレイド基、ペンチルウレイド基、シクロヘキシルウレイド基、オクチルウレイド基、ドデシルウレイド基、フェニルウレイド基ナフチルウレイド基、2-ピリジルアミノウレイド基等、スルフィニル基例えば、メチルスルフィニル基、エチルスルフィニル基、ブチルスルフィニル基、シクロヘキシルスルフィニル基、2-エチルヘキシルスルフィニル基、ドデシルスルフィニル基、フェニルスルフィニル基、ナフチルスルフィニル基、2-ピリジルスルフィニル基等、アルキルスルホニル基例えば、メチルスルホニル基、エチルスルホニル基、ブチルスルホニル基、シクロヘキシルスルホニル基、2-エチルヘキシルスルホニル基、ドデシルスルホニル基等、アリールスルホニル基フェニルスルホニル基、ナフチルスルホニル基、2-ピリジルスルホニル基等、アミノ基例えば、アミノ基、エチルアミノ基、ジメチルアミノ基、ブチルアミノ基、シクロペンチルアミノ基、2-エチルヘキシルアミノ基、ドデシルアミノ基、アニリノ基、ナフチルアミノ基、2-ピリジルアミノ基等、ハロゲン原子例えば、フッ素原子、塩素原子、臭素原子等、フッ化炭化水素基例えば、フルオロメチル基、トリフルオロメチル基、ペンタフルオロエチル基、ペンタフルオロフェニル基等、シアノ基、ニトロ基、ヒドロキシル基、メルカプト基、シリル基例えば、トリメチルシリル基、トリイソプロピルシリル基、トリフェニルシリル基、フェニルジエチルシリル基等等が挙げられる。一般式A~Cにおいて、A1は芳香族環、芳香族複素環を形成するのに必要な残基を表し、該芳香族環としてはベンゼン環、ビフェニル環、ナフタレン環、アズレン環、アントラセン環、フェナントレン環、ピレン環、クリセン環、ナフタセン環、トリフェニレン環、o-テルフェニル環、m-テルフェニル環、p-テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられ、該芳香族複素環としては、フラン環、チオフェン環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環、カルバゾール環、カルボリン環、ジアザカルバゾール環カルボリン環を構成する炭化水素環の炭素原子の一つが更に窒素原子で置換されている環を示す等が挙げられる。上記一般式A~Cにおいて、X1、X2は各々炭素原子、窒素原子または酸素原子を表す。L1はX1及びX2と共に2座の配位子を形成する原子群を表す。X1-L1-X2で表される2座の配位子の具体例としては、例えば、それぞれ置換または無置換の、フェニルピリジン基、フェニルピラゾール基、フェニルイミダゾール基、フェニルトリアゾール基、フェニルテトラゾール基、ピラザボール基、ピコリン酸、アセチルアセトン基等が挙げられる。これらの基は、上記に示した置換基により更に置換されていてもよい。m1は1、2または3の整数を表し、m2は0、1または2の整数を表すが、m1m2は2または3である。更には、m2は0である場合が好ましい。一般式A~Cにおいて、MはIr、Ptを表し、特にIrが好ましい。また、一般式A~Cので表される化合物としてはトリス体が好ましい。以下、本発明に係る発光ドーパントの前記一般式A~Cで表される化合物を例示するが、これらに限定されるものではない。更に、本発明においては、前記発光ドーパントのイオン化ポテンシャルエネルギーが5.3eVより小さいものであることが、高効率かつ色度の安定性を良好にする上で好ましい。即ち、燐光発光ドーパントAの最高電子占有準位が、5.3eVより浅いことが好ましい。なお、燐光発光ドーパントAの最高電子占有準位HOMOレベルまたはイオン化ポテンシャルとも呼ぶは、例えば、紫外光電子分光法UPS等を用いることで求めることができる。即ち、これらの化合物の単体膜を、ガラス基板上に成膜した薄膜のUPSを測定することで、HOMOレベルを測定することができる。具体的には、例えば、アルバック-ファイ株製のESCA5600UPSultravioletphotoemissionspectroscopyにて測定される値を用いることができる。《中間層》本発明の有機EL素子においては、複数の発光層を有する場合には、発光層間に非発光性の中間層非ドープ領域ともいうを設けてもよい。非発光性の中間層の膜厚としては、1~50nmの範囲にあるのが好ましく、更には3~10nmの範囲にあることが、隣接発光層間のエネルギー移動など相互作用を抑制し、かつ有機EL素子の電流電圧特性に大きな負荷を与えないということから好ましい。この非発光性の中間層に用いられる材料としては、発光層のホスト化合物と同一でも異なっていてもよいが、隣接する2つの発光層の少なくとも一方の発光層のホスト材料と同一であることが好ましい。非発光性の中間層は、非発光各発光層と共通の化合物例えば、ホスト化合物等を含有していてもよく、各々共通ホスト材料ここで、共通ホスト材料が用いられるとは、燐光発光エネルギー、ガラス転移点等の物理化学的特性が同一である場合やホスト化合物の分子構造が同一である場合等を示すを含有することにより、発光層と非発光層との層間の注入障壁が低減され、電圧電流を変化させても正孔と電子の注入バランスが保ちやすいという効果を得ることができる。更に、非ドープ発光層に各発光層に含まれるホスト化合物と同一の物理的特性または同一の分子構造を有するホスト材料を用いることにより、従来の有機EL素子作製の大きな問題点である素子作製の煩雑さをも併せて解消することができる。また、正孔や電子の注入バランスを最適に調整するためには、非発光性の中間層は、後述する阻止層、すなわち正孔阻止層、電子阻止層として機能することも好ましい態様として挙げられる。《注入層:電子注入層、正孔注入層》注入層は必要に応じて設けることができ、陽極と発光層または正孔輸送層の間、及び陰極と発光層または電子輸送層との間に存在させてもよい。注入層とは、駆動電圧低下や発光輝度向上のために電極と有機層間に設ける層のことで、例えば、有機EL素子とその工業化最前線1998年11月30日エヌティーエス社発行の第2編第2章電極材料123~166頁にその詳細に記載されており、正孔注入層陽極バッファー層と電子注入層陰極バッファー層とがある。陽極バッファー層正孔注入層としては、特開平9-45479号公報、同9-260062号公報、同8-288069号公報等にもその詳細が記載されており、具体例として、銅フタロシアニンに代表されるフタロシアニンバッファー層、酸化バナジウムに代表される酸化物バッファー層、アモルファスカーボンバッファー層、ポリアニリンエメラルディンやポリチオフェン等の導電性高分子を用いた高分子バッファー層等が挙げられる。また、特表2003-519432号公報に記載される材料を使用することも好ましい。陰極バッファー層電子注入層としては、特開平6-325871号公報、同9-17574号公報、同10-74586号公報等にその詳細が記載されており、具体的にはストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。上記バッファー層注入層はごく薄い膜であることが望ましく、使用する素材にもよるが、その膜厚は0.1nm~5μmの範囲が好ましい。《阻止層:正孔阻止層、電子阻止層》阻止層は、有機化合物薄膜の基本構成層の他に必要に応じて設けられるものである。例えば、特開平11-204258号公報、同11-204359号公報、及び有機EL素子とその工業化最前線1998年11月30日エヌティーエス社発行の237頁等に記載されている正孔阻止ホールブロック層がある。正孔阻止層とは広い意味では電子輸送層の機能を有し、電子を輸送する機能を有しつつ正孔を輸送する能力が著しく小さい正孔阻止材料からなり、電子を輸送しつつ正孔を阻止することで電子と正孔の再結合確率を向上させることができる。また、後述する電子輸送層の構成を必要に応じて、正孔阻止層として用いることができる。本発明の有機EL素子に設ける正孔阻止層は、発光層に隣接して設けられていることが好ましい。一方、電子阻止層とは広い意味では正孔輸送層の機能を有し、正孔を輸送する機能を有しつつ電子を輸送する能力が著しく小さい材料からなり、正孔を輸送しつつ電子を阻止することで電子と正孔の再結合確率を向上させることができる。また、後述する正孔輸送層の構成を必要に応じて電子阻止層として用いることができる。本発明に係る正孔阻止層、電子輸送層の膜厚としては、好ましくは3~100nmの範囲であり、更に好ましくは5nm~30nmの範囲である。《正孔輸送層》正孔輸送層とは、正孔を輸送する機能を有する正孔輸送材料からなり、広い意味で正孔注入層、電子阻止層も正孔輸送層に含まれる。正孔輸送層は単層または複数層設けることができる。正孔輸送材料としては、正孔の注入または輸送、電子の障壁性のいずれかを有するものであり、有機物、無機物のいずれであってもよい。例えば、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また導電性高分子オリゴマー、特にチオフェンオリゴマー等が挙げられる。正孔輸送材料としては上記のものを使用することができるが、更には、ポルフィリン化合物、芳香族第3級アミン化合物及びスチリルアミン化合物、特に芳香族第3級アミン化合物を用いることが好ましい。芳香族第3級アミン化合物及びスチリルアミン化合物の代表例としては、N,N,N′,N′-テトラフェニル-4,4′-ジアミノフェニル;N,N′-ジフェニル-N,N′-ビス3-メチルフェニル-1,1′-ビフェニル-4,4′-ジアミンTPD;2,2-ビス4-ジ-p-トリルアミノフェニルプロパン;1,1-ビス4-ジ-p-トリルアミノフェニルシクロヘキサン;N,N,N′,N′-テトラ-p-トリル-4,4′-ジアミノビフェニル;1,1-ビス4-ジ-p-トリルアミノフェニル-4-フェニルシクロヘキサン;ビス4-ジメチルアミノ-2-メチルフェニルフェニルメタン;ビス4-ジ-p-トリルアミノフェニルフェニルメタン;N,N′-ジフェニル-N,N′-ジ4-メトキシフェニル-4,4′-ジアミノビフェニル;N,N,N′,N′-テトラフェニル-4,4′-ジアミノジフェニルエーテル;4,4′-ビスジフェニルアミノクオードリフェニル;N,N,N-トリp-トリルアミン;4-ジ-p-トリルアミノ-4′-4-ジ-p-トリルアミノスチリルスチルベン;4-N,N-ジフェニルアミノ-2-ジフェニルビニルベンゼン;3-メトキシ-4′-N,N-ジフェニルアミノスチルベンゼン;N-フェニルカルバゾール、更には、米国特許第5,061,569号明細書に記載されている2個の縮合芳香族環を分子内に有するもの、例えば、4,4′-ビスN-1-ナフチル-N-フェニルアミノビフェニルNPD、特開平4-308688号公報に記載されているトリフェニルアミンユニットが3つスターバースト型に連結された4,4′,4′′-トリスN-3-メチルフェニル-N-フェニルアミノトリフェニルアミンMTDATA等が挙げられる。更にこれらの材料を高分子鎖に導入した、またはこれらの材料を高分子の主鎖とした高分子材料を用いることもできる。また、p型-Si、p型-SiC等の無機化合物も正孔注入材料、正孔輸送材料として使用することができる。また、特開平4-297076号公報、特開2000-196140号公報、特開2001-102175号公報、J.Appl.Phys.,95,57732004、特開平11-251067号公報、J.Huanget.al.著文献AppliedPhysicsLetters802002,p.139、特表2003-519432号公報に記載されているような、いわゆるp型半導体的性質を有するとされる正孔輸送材料を用いることもできる。本発明においては、より高効率の発光素子が得られることから、これらの材料を用いることが好ましい。正孔輸送層は上記正孔輸送材料を、例えば、真空蒸着法、スピンコート法、キャスト法、LB法ラングミュア-ブロジェット法、インクジェット法、スプレー法、印刷法、スロット型コータ法等の公知の薄膜形成法により製膜して形成することができる。正孔輸送層の膜厚については、特に制限はないが、通常は5nm~5μm程度、好ましくは5nm~200nmの範囲である。この正孔輸送層は上記材料の1種または2種以上からなる一層構造であってもよい。《電子輸送層》電子輸送層とは、電子を輸送する機能を有する材料からなり、広い意味で電子注入層、正孔阻止層も電子輸送層に含まれる。電子輸送層は単層または複数層設けることができる。従来、単層の電子輸送層、及び複数層とする場合は、発光層に対して陰極側に隣接する電子輸送層に用いられる電子輸送材料正孔阻止材料を兼ねるとしては、陰極より注入された電子を発光層に伝達する機能を有していればよく、その材料としては従来公知の化合物の中から任意のものを選択して用いることができ、例えば、ニトロ置換フルオレン誘導体、ジフェニルキノン誘導体、チオピランジオキシド誘導体、カルボジイミド、フレオレニリデンメタン誘導体、アントラキノジメタン及びアントロン誘導体、オキサジアゾール誘導体等が挙げられる。更に、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。更にこれらの材料を高分子鎖に導入した、またはこれらの材料を高分子の主鎖とした高分子材料を用いることもできる。また、8-キノリノール誘導体の金属錯体、例えば、トリス8-キノリノールアルミニウムAlq、トリス5,7-ジクロロ-8-キノリノールアルミニウム、トリス5,7-ジブロモ-8-キノリノールアルミニウム、トリス2-メチル-8-キノリノールアルミニウム、トリス5-メチル-8-キノリノールアルミニウム、ビス8-キノリノール亜鉛Znq等、及びこれらの金属錯体の中心金属がIn、Mg、Cu、Ca、Sn、GaまたはPbに置き替わった金属錯体も、電子輸送材料として用いることができる。その他、メタルフリーもしくはメタルフタロシアニン、またはそれらの末端がアルキル基やスルホン酸基等で置換されているものも、電子輸送材料として好ましく用いることができる。また、発光層の材料として例示したジスチリルピラジン誘導体も、電子輸送材料として用いることができるし、正孔注入層、正孔輸送層と同様に、n型-Si、n型-SiC等の無機半導体も電子輸送材料として用いることができる。電子輸送層は上記電子輸送材料を、例えば、真空蒸着法、スピンコート法、キャスト法、LB法ラングミュア-ブロジェット法、インクジェット法、スプレー法、印刷法、スロット型コータ法等の公知の薄膜形成法により製膜して形成することができる。電子輸送層の膜厚については特に制限はないが、通常は5nm~5μmの範囲であり、好ましくは5~200nmの範囲である。電子輸送層は上記材料の1種または2種以上からなる一層構造であってもよい。また、不純物をドープしたn型半導体的性質を有するとされる電子輸送材料を用いることもできる。その例としては、特開平4-297076号公報、特開平10-270172号公報、特開2000-196140号公報、特開2001-102175号公報、J.Appl.Phys.,95,57732004などに記載されたものが挙げられる。本発明においては、このようなn型半導体的性質を有するとされる電子輸送材料を用いることもより低消費電力の素子を作製することができるため好ましい。《支持基板》本発明の有機EL素子に適用する支持基板以下、基体、基板、基材、支持体等ともいうとしては、ガラス、プラスチック等の種類には特に限定はなく、また、透明であっても不透明であってもよい。支持基板側から光を取り出す場合には、支持基板は透明であることが好ましい。好ましく用いられる透明な支持基板としては、例えば、ガラス、石英、透明樹脂フィルムを挙げることができる。特に好ましい支持基板は、有機EL素子にフレキシブル性を与えることが可能な樹脂フィルムである。樹脂フィルムとしては、例えば、ポリエチレンテレフタレートPET、ポリエチレンナフタレートPEN等のポリエステル、ポリエチレン、ポリプロピレン、セロファン、セルロースジアセテート、セルローストリアセテート、セルロースアセテートブチレート、セルロースアセテートプロピオネートCAP、セルロースアセテートフタレートTAC、セルロースナイトレート等のセルロースエステル類又はそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホンPES、ポリフェニレンスルフィド、ポリスルホン類、ポリエーテルイミド、ポリエーテルケトンイミド、ポリアミド、フッ素樹脂、ナイロン、ポリメチルメタクリレート、アクリル或いはポリアリレート類、アートン商品名JSR社製或いはアペル商品名三井化学社製といったシクロオレフィン系樹脂等を挙げられる。樹脂フィルムの表面には、無機物、有機物の被膜またはその両者のハイブリッド被膜が形成されていてもよく、JISK7129-1992に準拠した方法で測定された水蒸気透過度が、0.01g/m224hatm以下のバリア性フィルムであることが好ましく、更には、JISK7126-1992に準拠した方法で測定された酸素透過度が、1×10-3g/m224h以下、水蒸気透過度が、1×10-3g/m224h以下の高バリア性フィルムであることが好ましく、前記の水蒸気透過度、酸素透過度がいずれも1×10-5g/m224h以下であることが、更に好ましい。バリア膜を形成する材料としては、水分や酸素など素子の劣化をもたらすものの浸入を抑制する機能を有する材料であればよく、例えば、酸化珪素、二酸化珪素、窒化珪素などを用いることができる。更に該膜の脆弱性を改良するためにこれら無機層と有機材料からなる層の積層構造を持たせることがより好ましい。無機層と有機層の積層順については特に制限はないが、両者を交互に複数回積層させることが好ましい。バリア膜の形成方法については、特に限定はなく、例えば、真空蒸着法、スパッタリング法、反応性スパッタリング法、分子線エピタキシー法、クラスタ-イオンビーム法、イオンプレーティング法、プラズマ重合法、大気圧プラズマ重合法、プラズマCVD法、レーザーCVD法、熱CVD法、コーティング法などを用いることができるが、特開2004-68143号公報に記載されているような大気圧プラズマ重合法によるものも好ましい。不透明な支持基板としては、例えば、アルミ、ステンレス等の金属板フィルムや不透明樹脂基板、セラミック製の基板等が挙げられる。《封止》本発明の有機EL素子の封止に用いられる封止手段としては、例えば、封止部材と、電極、支持基板とを接着剤で接着する方法を挙げることができる。封止部材としては、有機EL素子の表示領域を覆うように配置されておればよく、凹板状でも、平板状でもよい。また、透明性、電気絶縁性は特に限定されない。具体的には、ガラス板、ポリマー板フィルム、金属板フィルム等が挙げられる。ガラス板としては、特にソーダ石灰ガラス、バリウムストロンチウム含有ガラス、鉛ガラス、アルミノケイ酸ガラス、ホウケイ酸ガラス、バリウムホウケイ酸ガラス、石英等を挙げることができる。また、ポリマー板としては、ポリカーボネート、アクリル、ポリエチレンテレフタレート、ポリエーテルサルファイド、ポリサルフォン等を挙げることができる。金属板としては、ステンレス、鉄、銅、アルミニウム、マグネシウム、ニッケル、亜鉛、クロム、チタン、モリブテン、シリコン、ゲルマニウムおよびタンタルからなる群から選ばれる一種以上の金属または合金からなるものが挙げられる。本発明においては、有機EL素子を薄膜化できるということからポリマーフィルム、金属フィルムを好ましく使用することができる。更には、ポリマーフィルムは、酸素透過度が1×10-3g/m224h以下、水蒸気透過度が1×10-3g/m224h以下のものであることが好ましい。また、前記の水蒸気透過度、酸素透過度がいずれも1×10-5g/m224h以下であることが、更に好ましい。封止部材を凹状に加工するのは、サンドブラスト加工、化学エッチング加工等が使われる。接着剤として具体的には、アクリル酸系オリゴマー、メタクリル酸系オリゴマーの反応性ビニル基を有する光硬化および熱硬化型接着剤、2-シアノアクリル酸エステルなどの湿気硬化型等の接着剤を挙げることができる。また、エポキシ系などの熱および化学硬化型二液混合を挙げることができる。また、ホットメルト型のポリアミド、ポリエステル、ポリオレフィンを挙げることができる。また、カチオン硬化タイプの紫外線硬化型エポキシ樹脂接着剤を挙げることができる。なお、有機EL素子が熱処理により劣化する場合があるので、室温から80°Cまでに接着硬化できるものが好ましい。また、前記接着剤中に乾燥剤を分散させておいてもよい。封止部分への接着剤の塗布は、市販のディスペンサーを使ってもよいし、スクリーン印刷のように印刷してもよい。また、有機層を挟み支持基板と対向する側の電極の外側に、該電極と有機層を被覆し、支持基板と接する形で無機物、有機物の層を形成し封止膜とする方法も好ましい方法である。この場合、該封止膜を形成する材料としては、水分や酸素など素子の劣化をもたらすものの浸入を抑制する機能を有する材料であればよく、例えば、酸化珪素、二酸化珪素、窒化珪素などを用いることができる。更に該封止膜の脆弱性を改良するために、これら無機層と有機材料からなる層の積層構造を持たせることが好ましい。これらの封止膜の形成方法については、特に限定はなく、例えば真空蒸着法、スパッタリング法、反応性スパッタリング法、分子線エピタキシー法、クラスタ-イオンビーム法、イオンプレーティング法、プラズマ重合法、大気圧プラズマ重合法、プラズマCVD法、レーザーCVD法、熱CVD法、コーティング法などを用いることができる。封止部材と有機EL素子の表示領域との間隙には、気相および液相では、窒素、アルゴン等の不活性気体や、フッ化炭化水素、シリコンオイルのような不活性液体を注入することが好ましい。また、真空とすることも可能である。また、内部に吸湿性化合物を封入することもできる。吸湿性化合物としては、例えば、金属酸化物例えば、酸化ナトリウム、酸化カリウム、酸化カルシウム、酸化バリウム、酸化マグネシウム、酸化アルミニウム等、硫酸塩例えば、硫酸ナトリウム、硫酸カルシウム、硫酸マグネシウム、硫酸コバルト等、金属ハロゲン化物例えば、塩化カルシウム、塩化マグネシウム、フッ化セシウム、フッ化タンタル、臭化セリウム、臭化マグネシウム、沃化バリウム、沃化マグネシウム等、過塩素酸類例えば過塩素酸バリウム、過塩素酸マグネシウム等等があげられ、硫酸塩、金属ハロゲン化物および過塩素酸類においては無水塩が好適に用いられる。《保護膜、保護板》有機層を挟み支持基板と対向する側の前記封止膜あるいは前記封止用フィルムの外側に、素子の機械的強度を高めるために、保護膜あるいは保護板を設けてもよい。特に、封止が前記封止膜により行われている場合には、その機械的強度は必ずしも高くないため、このような保護膜、保護板を設けることが好ましい。これに使用することができる材料としては、前記封止に用いたのと同様なガラス板、ポリマー板フィルム、金属板フィルム等を用いることができるが、軽量かつ薄膜化ということからポリマーフィルムを用いることが好ましい。《陽極》有機EL素子における陽極としては、仕事関数の大きい4eV以上金属、合金、電気伝導性化合物及びこれらの混合物を電極物質とするものが好ましく用いられる。このような電極物質の具体例としてはAu等の金属、CuI、インジウムチンオキシドITO、SnO2、ZnO等の導電性透明材料が挙げられる。また、IDIXOIn2O3-ZnO等非晶質で透明導電膜を作製可能な材料を用いてもよい。陽極はこれらの電極物質を蒸着やスパッタリング等の方法により、薄膜を形成させ、フォトリソグラフィー法で所望の形状のパターンを形成してもよく、あるいはパターン精度をあまり必要としない場合は100μm以上程度、上記電極物質の蒸着やスパッタリング時に所望の形状のマスクを介してパターンを形成してもよい。あるいは、有機導電性化合物のように塗布可能な物質を用いる場合には、印刷方式、コーティング方式など湿式製膜法を用いることもできる。この陽極より発光を取り出す場合には、透過率を10より大きくすることが望ましく、また陽極としてのシート抵抗は数百Ω/□以下が好ましい。更に膜厚は材料にもよるが、通常10nm~1000nm、好ましくは10nm~200nmの範囲で選ばれる。《陰極》一方、陰極としては、仕事関数の小さい4eV以下金属電子注入性金属と称する、合金、電気伝導性化合物及びこれらの混合物を電極物質とするものが用いられる。このような電極物質の具体例としては、ナトリウム、ナトリウム-カリウム合金、マグネシウム、リチウム、マグネシウム/銅混合物、マグネシウム/銀混合物、マグネシウム/アルミニウム混合物、マグネシウム/インジウム混合物、アルミニウム/酸化アルミニウムAl2O3混合物、インジウム、リチウム/アルミニウム混合物、希土類金属等が挙げられる。これらの中で、電子注入性及び酸化等に対する耐久性の点から、電子注入性金属とこれより仕事関数の値が大きく安定な金属である第二金属との混合物、例えば、マグネシウム/銀混合物、マグネシウム/アルミニウム混合物、マグネシウム/インジウム混合物、アルミニウム/酸化アルミニウムAl2O3混合物、リチウム/アルミニウム混合物、アルミニウム等が好適である。陰極はこれらの電極物質を蒸着やスパッタリング等の方法により薄膜を形成させることにより、作製することができる。また、陰極としてのシート抵抗は数百Ω/□以下が好ましく、膜厚は通常10nm~5μm、好ましくは50nm~200nmの範囲で選ばれる。なお、発光した光を透過させるため、有機EL素子の陽極または陰極のいずれか一方が、透明または半透明であれば発光輝度が向上し好都合である。また、陰極に上記金属を1nm~20nmの範囲の膜厚で作製した後に、陽極の説明で挙げた導電性透明材料をその上に作製することで、透明または半透明の陰極を作製することができ、これを応用することで陽極と陰極の両方が透過性を有する素子を作製することができる。《有機EL素子の作製方法》本発明の有機EL素子の作製方法の一例として、陽極/正孔注入層/正孔輸送層/発光層/正孔阻止層/電子輸送層/陰極からなる有機EL素子の作製法について説明する。まず適当な支持基板上に所望の電極物質、例えば、陽極用物質からなる薄膜を1μm以下、好ましくは10~200nmの範囲の膜厚になるように、蒸着やスパッタリング等の方法により形成させ、陽極を作製する。次に、この上に有機EL素子材料である正孔注入層、正孔輸送層、発光層、正孔阻止層、電子輸送層の順に有機化合物薄膜を形成させる。この有機化合物薄膜の薄膜化の方法としては、前記の如く蒸着法、ウェットプロセススピンコート法、キャスト法、インクジェット法、印刷法、LB法ラングミュア-ブロジェット法、スプレー法、印刷法、スロット型コータ法等があるが、均質な膜が得られやすく、且つピンホールが生成しにくい等の点から、真空蒸着法、スピンコート法、インクジェット法、印刷法、スロット型コータ法が特に好ましい。更に層毎に異なる製膜法を適用してもよい。製膜に蒸着法を採用する場合、その蒸着条件は使用する化合物の種類等により異なるが、一般にボート加熱温度が50°C~450°Cの範囲、真空度が1×10-6~1×10-2Paの範囲、蒸着速度が0.01~50nm/秒の範囲、基板温度が-50~300°Cの範囲、膜厚が0.1nm~5μmの範囲、好ましくは5nm~200nmの範囲で適宜選ぶことが望ましい。これらの層を形成した後、その上に陰極用物質からなる薄膜を、1μm以下、好ましくは50~200nmの範囲の膜厚になるように、例えば、蒸着やスパッタリング等の方法により形成させ、陰極を設けることにより、所望の有機EL素子が得られる。この有機EL素子の作製は、一回の真空引きで一貫して正孔注入層から陰極まで作製するのが好ましいが、途中で取り出して異なる製膜法を施しても構わない。その際、作業を乾燥不活性ガス雰囲気下で行う等の配慮が必要となる。また、作製順序を逆にして、陰極、電子注入層、電子輸送層、発光層、正孔輸送層、正孔注入層、陽極の順に作製することも可能である。このようにして得られた多色の表示装置に、直流電圧を印加する場合には、陽極を、陰極を-の極性として電圧2V~40V程度の範囲で印加すると、発光が観測できる。また、交流電圧を印加してもよい。なお、印加する交流の波形は任意でよい。有機エレクトロルミネッセンス素子は、空気よりも屈折率の高い屈折率1.6~2.1程度層の内部で発光し、発光層で発生した光のうち15から20程度の光しか取り出せないことが一般的に言われている。これは、臨界角以上の角度θで界面透明基板と空気との界面に入射する光は、全反射を起こし素子外部に取り出すことができないことや、透明電極ないし発光層と透明基板との間で光が全反射を起こし、光が透明電極ないし発光層を導波し、結果として、光が素子側面方向に逃げるためである。この光の取り出しの効率を向上させる手法としては、例えば、透明基板表面に凹凸を形成し、透明基板と空気界面での全反射を防ぐ方法例えば、米国特許第4774435号明細書、基板に集光性を持たせることにより効率を向上させる方法例えば、特開昭63-314795号公報、素子の側面等に反射面を形成する方法例えば、特開平1-220394号公報、基板と発光体の間に中間の屈折率を持つ平坦層を導入し、反射防止膜を形成する方法例えば、特開昭62-172691号公報、基板と発光体の間に基板よりも低い屈折率を持つ平坦層を導入する方法例えば、特開2001-202827号公報、基板、透明電極層や発光層のいずれかの層間含む、基板と外界間に回折格子を形成する方法特開平11-283751号公報などが挙げられる。本発明においては、これらの方法を、本発明の有機エレクトロルミネッセンス素子と組み合わせて用いることができるが、基板と発光体の間に基板よりも低屈折率を持つ平坦層を導入する方法、あるいは基板、透明電極層や発光層のいずれかの層間含む、基板と外界間に回折格子を形成する方法を好適に用いることができる。本発明は、これらの手段を組み合わせることにより、更に高輝度あるいは耐久性に優れた素子を得ることができる。透明電極と透明基板の間に低屈折率の媒質を光の波長よりも長い厚みで形成すると、透明電極から出てきた光は、媒質の屈折率が低いほど、外部への取り出し効率が高くなる。低屈折率層としては、例えば、エアロゲル、多孔質シリカ、フッ化マグネシウム、フッ素系ポリマーなどが挙げられる。透明基板の屈折率は一般に1.5~1.7程度であるので、低屈折率層は、屈折率がおよそ1.5以下であることが好ましい。またさらに1.35以下であることが好ましい。また、低屈折率媒質の厚みは、媒質中の波長の2倍以上となるのが望ましい。これは、低屈折率媒質の厚みが、光の波長程度になってエバネッセントで染み出した電磁波が基板内に入り込む膜厚になると、低屈折率層の効果が薄れるからである。全反射を起こす界面または、いずれかの媒質中に回折格子を導入する方法は、光取り出し効率の向上効果が高いという特徴がある。この方法は、回折格子が1次の回折や、2次の回折といった、いわゆるブラッグ回折により、光の向きを屈折とは異なる特定の向きに変えることができる性質を利用して、発光層から発生した光のうち、層間での全反射等により外に出ることができない光を、いずれかの層間もしくは、媒質中透明基板内や透明電極内に回折格子を導入することで光を回折させ、光を外に取り出そうとするものである。導入する回折格子は、二次元的な周期屈折率を持っていることが望ましい。これは、発光層で発光する光はあらゆる方向にランダムに発生するので、ある方向にのみ周期的な屈折率分布を持っている一般的な1次元回折格子では、特定の方向に進む光しか回折されず、光の取り出し効率がさほど上がらない。しかしながら、屈折率分布を二次元的な分布にすることにより、あらゆる方向に進む光が回折され、光の取り出し効率が上がる。回折格子を導入する位置としては、いずれかの層間、もしくは媒質中透明基板内や透明電極内でも良いが、光が発生する場所である有機発光層の近傍が望ましい。このとき、回折格子の周期は、媒質中の光の波長の約1/2~3倍程度が好ましい。回折格子の配列は、正方形のラチス状、三角形のラチス状、ハニカムラチス状など、2次元的に配列が繰り返されることが好ましい。本発明の有機エレクトロルミネッセンス素子は、支持基板基板の光取出し側に、例えば、マイクロレンズアレイ上の構造を設けるように加工する方法、あるいは、所謂集光シートと組み合わせることにより、特定方向、例えば素子発光面に対し正面方向に集光することにより、特定方向上の輝度を高める方法を適用することができる。マイクロレンズアレイの例としては、基板の光取り出し側に一辺が30μmでその頂角が90度となるような四角錐を2次元に配列する。一辺は10~100μmの範囲が好ましい。これより小さくなると回折の効果が発生して色付く、大きすぎると厚みが厚くなり好ましくない。集光シートとしては、例えば、液晶表示装置のLEDバックライトで実用化されているものを用いることが可能である。このようなシートとして、例えば、住友スリーエム社製の輝度上昇フィルムBEFなどを用いることができる。プリズムシートの形状としては、例えば、基材に頂角90度、ピッチ50μmの△状のストライプが形成されたものであってもよいし、頂角が丸みを帯びた形状、ピッチをランダムに変化させた形状、その他の形状であっても良い。また、有機EL素子からの光放射角を制御するために光拡散板フィルムを、集光シートと併用してもよい。例えば、株きもと製の拡散フィルムライトアップなどを用いることができる。《表示装置》次いで、本発明の有機EL素子を適用した表示装置について説明する。本発明の有機EL素子は、多色または白色の表示装置に用いられる。多色または白色の表示装置の場合は、発光層形成時のみシャドーマスクを設け、一面に蒸着法、キャスト法、スピンコート法、インクジェット法、印刷法、スロット型コータ法等で膜を形成できる。発光層のみパターニングを行う場合、その方法に限定はないが、好ましくは蒸着法、インクジェット法、印刷法である。蒸着法を用いる場合においてはシャドーマスクを用いたパターニングが好ましい。また、作製順序を逆にして陰極、電子輸送層、正孔阻止層、発光層ユニット上記の発光層A、B及びCの少なくとも3層を有し、各発光層間に非発光性の中間層を有していてもよい、正孔輸送層、陽極の順に作製することも可能である。このようにして得られた多色または白色の表示装置に直流電圧を印加する場合には、陽極を、陰極を-の極性として電圧2~40V程度を印加すると、発光が観測できる。また、逆の極性で電圧を印加しても電流は流れずに発光は全く生じない。更に、交流電圧を印加する場合には、陽極が、陰極が-の状態になったときのみ発光する。なお、印加する交流の波形は任意でよい。《照明装置》次いで、本発明の有機EL素子を適用した照明装置について説明する。本発明の有機EL素子は、照明用や露光光源のような一種のランプとして使用してもよいし、画像を投影するタイプのプロジェクション装置や、静止画像や動画像を直接視認するタイプの表示装置ディスプレイとして使用してもよい。動画再生用の表示装置として使用する場合の駆動方式は、単純マトリクスパッシブマトリクス方式でもアクティブマトリクス方式でもどちらでもよい。本発明に用いられる白色の有機エレクトロルミネッセンス素子においては、必要に応じ製膜時にメタルマスクやインクジェットプリンティング法等でパターニングを施してもよい。パターニングする場合は、電極のみをパターニングしてもよいし、電極と発光層をパターニングしてもよいし、素子全層をパターニングしてもよい。発光層に用いる発光ドーパントとしては特に制限はなく、例えば、液晶表示素子におけるバックライトであれば、CFカラーフィルタ特性に対応した波長範囲に適合するように、本発明に係る白金錯体、また公知の発光ドーパントの中から任意のものを選択して組み合わせて、または光取り出しまたは集光シートと組み合わせて、白色化すればよい。このように、本発明の白色の有機EL素子は、CFカラーフィルタと組み合わせて、また、CFカラーフィルタパターンに合わせ素子及び駆動トランジスタ回路を配置することで、有機エレクトロルミネッセンス素子から取り出される白色光をバックライトとして、青色フィルタ、緑色フィルタ、赤色フィルタを介して青色光、緑色光、赤色光を得ることで、低駆動電圧で長寿命のフルカラーの有機エレクトロルミネッセンスディスプレイができ、好ましい。《本発明の有機EL素子を適用した産業分野》本発明の有機EL素子は、表示デバイス、ディスプレイ、各種発光光源として用いることができる。発光光源として、例えば、家庭用照明、車内照明、時計や液晶用のバックライト、看板広告、信号機、光記憶媒体の光源、電子写真複写機の光源、光通信処理機の光源、光センサーの光源等が挙げられるがこれに限定するものではないが、特にカラーフィルタや光拡散板、光取り出しフィルムなどと組み合わせた各種表示装置のバックライト、照明用光源としての用途に有効に用いることができる。本発明の有機EL素子の特徴を活かして、以下に示すような様々な照明器具や発光表示体等への適用が可能である。商品展示ディスプレイ用商品展示ディスプレイ用としては、店舗の商品ディスプレイ、冷凍冷蔵ショーケース、博物館美術館展示会場などの展示品のライトアップ、自動販売機、遊戯台、交通広告などがある。店舗の商品ディスプレイは店舗自体の装飾的なディスプレイやショーケース、POPやサインなどがある。店舗の中でも高級ブランドショップや貴金属、ファッション系、高級飲食店など、そのブランドイメージを重視するような店舗では照明が与える店舗イメージへの影響は非常に大きいことから、強い拘りをもって照明が選択されている分野である。有機ELを用いることによって、今までは直接光源が見えないよう建築物の構造に工夫を凝らすことで雰囲気を作り出していた間接照明の分野で光源機器分のスペースが省略でき複雑な構造が不要になり、インテリアやサインなどで拡散光を作り出す際に光源の形が透けて見えないために必要な光源と拡散板の間のスペースが省略できるなど、施工性があがることが挙げられる。また、店舗のイメージを変える際のツールとしても、ディスプレイ棚、床、什器として組み込むなどスペースを取らず、軽量な光源であるという特徴を活かし、デザイン自由度があり、施工性がよく、手軽に採用できるという利点がある。冷凍冷蔵ショーケースは、スーパーやコンビニエンスストアなどに置かれ、野菜や果物、鮮魚、精肉などの鮮食品を美しさや鮮度にあふれる商品として、より見やすく、鮮やかに、取りやすくするために照明設備も重要な部品の1つである。有機EL光源を用いることによって、低温発光のため冷却機能への影響が小さく、薄型であるので光源スペースを大幅に削減ことができることから収納スペースを拡大でき、スマートなデザインで食品を選びやすく、取りやすくすることができる。また、食品の良さが判りやすい色光で消費者に自然とアピールすることができ、売上に貢献できる。博物館美術館展示会場などでの展示品のライトアップでは、展示物への視認や日焼けなどの観点から使用条件に適した光源を選ぶ必要があり、退色防止型で紫外線比率の低い蛍光ランプが開発されている。有機EL光源は紫外線を含まないこと、発熱量が低いことから展示物に悪影響がなく、面光源で均一に光ることによりグレアがなく、高い演色性によって展示物のありのままを忠実に鑑賞することができる。また、大きな光源器具を必要としないため、視界に余計な機材の出っ張りが入ることなく、展示物だけに注目することができる。またショーなど大規模な展示会場においては、注目を集める大型電飾装飾もその軽量薄型という特徴から比較的簡易に組み立てることができる。自動販売機では、押しボタン、商品サンプル、販売機前面のポスター部に光源が使われている。機器全体の大きさに対し、取り込みたい追加機能の為のスペースと収納スペースの取り合いとなっていることから、薄く光源のスペースをとらない有機ELの利点が活かせる分野であり、特に取り出し口上のポスタースペースでニーズが高い。また、近年は販売と共に当たり/はずれなどゲーム性を持たせた機器も多く見られ、前面のポスターに部分に画素コントロール機能を持たせた光源動画ディスプレイを搭載することで更にメリットを活かすことができる。遊戯台にはパチンコパチスロなどがある。これら遊戯台では、利用者にアミューズメント性ゲーム性ギャンブル性などを体感し、楽しんでいただくことが最も重要である。光源を薄くする事で1台の機器の厚みを低減できる薄さのメリットもあるが、自動販売機同様、画素コントロール機能を持たせた光源動画ディスプレイを搭載することで更にメリットを活かすことができる。交通広告には公共スペースにあるポスターや看板、電車バスなどの社内のポスターや画面、車体に張られている広告などがある。特にポスターや看板は蛍光灯をバックライトとして用いたボックスタイプのものがあり、有機ELに替えることでボックス自体を薄く、軽量化することができる。また、吊り下げ看板についてはボックスを薄くすることで、埃、ゴミの蓄積がなくなることや鳥による糞害の防止にもなる。インテリア家具建築材料用の組み込み照明建築関係では、床壁天井などと照明とを融合して一体化したものは建築化照明と呼ばれる。建築化照明の代表的なものとしては、その方式により、コーニス照明、トロファ照明、コーブ照明、光天井、ルーバ天井などがある。これらは照明光源が天井壁床に組み込まれ、照明としての存在や気配を消し、建築素材自体が光を発することを求めている。有機EL素子を用いた光源は、建築化照明に対して、その薄さ、軽さ、色調整、デザイン可変性から最も適した光源であり、さらにインテリア、家具、什器にまで適用が可能である。従来は店舗や美術館のみで用いられてきたこのような建築化照明を、有機EL光源の展開によって一般住宅にまで広げることができ、新たな需要を発掘することができる。商業施設においては、半地下店舗、アーケードの天井などに有機EL光源を採用し、照明の明るさや色温度を変化させることで、天候や昼夜に左右されない最適な商業空間を構築することができる。インテリア什器家具の一例としては、机や椅子、食器棚靴箱ロッカーなどの収納、洗面化粧台、仏壇祭壇、ベッドライト、フットライト、手すり、ドア、障子襖などが挙げられるが、それに限定されるものではない。一方で、有機EL光源に透明な電極を用い、消灯/発光させることで、透明/不透明を切り替えることもできる。それによって、あらゆる窓、ドア、カーテンやブラインド、パーテーションとしての利用も可能となる。自動車用照明、発光表示体自動車用としては、外部の照明器具や発光表示体、車内の照明器具や発光表示体などに、有機EL素子が利用できる。前者は、前部に小分類ヘッドランプ、補助灯、車幅灯、フォッグランプ、方向指示灯など、後部にはリアコンビネーションランプとしてストップランプ、車幅灯、バック灯、方向指示灯、およびナンバープレート灯などがある。特に、有機EL素子を用いてリアコンビネーションランプを1枚で形成し、後部に貼り付けることによって、後部ランプのためのスペースを削減して、トランクルームを広くすることが可能となる。また、雨や霧で見通しが悪い時には、車幅灯やストップランプの面積を広くして、視認性を高めることもできる。一方、ホイールを有機EL素子で発光させることによって、側面からの視認性を高めることもできる。さらには、ボデイ全体を有機EL素子で形成して発光させ、ボデイカラーやデザインに新たな発想を盛り込むことが可能となる。後者の車内の照明器具や発光表示体としては、室内灯、マップライト、ドア下部の乗降ライト、メーター類表示、カーナビゲーションディスプレイ、警告灯などがある。特に、有機EL素子の透明性を活かして、昼間はサンルーフとし、夜間は発光させて面光源の穏やかな室内灯とすることもできる。またタクシーなどでは、前部座席の背面に有機EL素子からなる照明器具を貼り付けることによって、ドライバーの運転に支障なく、かつ室内空間を犠牲にすることなく、顧客が利用しやすい手元照明システムを構築できる。公共交通機関電車、地下鉄、バス、航空機、船舶などの公共交通機関における車内の照明や表示体において、本発明の有機ELは、その特徴を活かすことができる。航空機には多くの照明器具が搭載されているが、機体内部に搭載されている客室照明、貨物室照明、操縦室照明などのうち、特に客室の間接照明については有機EL照明のメリットが充分発揮される。客室照明には蛍光灯や電球が使われているが、これらは天井の側面に反射させた間接照明が使われており、客室に落ち着いた雰囲気を与えると共に万が一のトラブルの際にも割れてガラス破片が客席に降りかからないような工夫がされている。有機EL光源を用いれば、その薄さから間接照明が作りやすくなり、また直接照明にした場合でも割れて破片が飛び散る危険がなく、拡散光で落ち着いた雰囲気をつくることもできる。また、航空機には電力消費量や機体軽量化が重要である面を考慮しても、消費電力が小さく、軽量な有機EL光源は好ましい。このようなメリットは、お客様を照らすだけでなく、手荷物収納内の照明でも発揮され、荷物の取り残しの低減に貢献することもできる。公共交通機関に付属する駅やバス停、空港などの施設にも、顧客を誘導するための表示や照明が利用できる。また、夜間、屋外のバス停などにおいては、バス待ちの人を検出して照明を明るくし、防犯に寄与することもできる。OA機器用光源OA機器用光源としては、読み取り用センサーが搭載されているファクシミリ、複写機、スキャナ、プリンタ、それらの複合機などが挙げられる。読み取り用センサーは、等倍光学系と組合せる密着型センサーCISと、縮小光学系と組み合わせる縮小型センサーCCDリニアとに分かれる。CISについてはメーカーによっては定義が異なり、センサロッドレンズアレイLED基盤をモジュール化したものをCISと呼ぶ場合や、モジュール化したものをCISMコンタクトイメージセンサモジュールと呼び、モジュールの中に入っているセンサチップをCISと呼ぶ場合もある。それらの光源にはLED、キセノン、CCFLランプ、LDなどが使われている。OA機器としては、更なる小型化、低電圧駆動の要望があり、有機ELの厚みがなく、低発熱量低電圧で駆動可能であるという特徴は、それらの要望にこたえることが可能である。産業用検査システム製造会社では、かつては目視による検品工程に多くの工数と人力をかけていたが、それを、撮影画像を利用し欠品判定することで自動化をはかっている。CCDカメラでとらえた対象物の画像をデジタル信号に変換し、種々の演算処理を行なうことで、対象物の面積、長さ、個数、位置などの特徴を抽出し、設定された基準をもとに判定結果を出力するものが、その画像撮影の為に光源が必要。このような検査システムはパッケージや形状サイズ検査、マイクロ部品の検査などでも利用される。画像センサー用に使用される照明光源には、蛍光灯、LED、ハロゲンなどがある。その中でも、透明容器やリードフレームなどを背景から照らすバックライトとしては面状で均一な光が必要である。また、シートの汚れ検出には直線状に均一な光でシートの幅方向前面を照らせる光が必要であるなど、検査する物品により光源への要求内容が異なる。この分野に有機EL光源を採用することによって、例えば、ボトリングの工程などではボトル周囲360度全方位に照明を配置し、一度に照明し撮影することも可能となり、短時間での検品が可能となる。また検査機器内で光源自体に取られるスペースを大幅に小さくすることができる。また、面光源であることで、光反射により撮影画像が判定しにくくなることによる検知ミスを回避可能である。農産物栽培用光源植物工場とは環境制御や自動化などハイテクを利用した植物の周年生産システムである。植物栽培の環境をコンピューターにより制御することで、天候に左右されることなく、人手を必要とせずに作物を自動的に生産する技術。今後の世界の人口増、環境問題を考えると、農業にハイテクを導入することで、安定な食糧生産につながる、いわゆる農業の工業化が必要になる。最近はLED、LDが、植物栽培の光源としての可能性が高まってきた。従来からよく使われている高圧ナトリウムランプなどの光源は、赤色光と青色光のスペクトルバランスが悪く、また多量の熱放射が空調負荷を大きくし、植物との距離を十分にとる必要があるために、施設が大型化する欠点がある。有機EL光源は光源の厚みがなく、多くの棚を設置でき、また発熱量が少ないことから植物に近接させことで高効率であり栽培量を増やすことができる。また、一般家庭においても省スペースのメリットを活かし、キッチンなど室内の狭い場所に家庭菜園を作ることができ、庭やベランダ、屋上などの屋外スペースのみで可能であった家庭菜園の概念を変えて、広く人々が楽しむことを可能とする。避難用照明消防法や建築基準法で規定されている防災照明設備は、建築物火災に際して避難の為の出口や経路を示す誘導灯と、避難経路の明るさを確保し、迅速な避難を担保する非常灯とがある。FA民生用に用いられるシグナルや誘導灯非常灯などは、見やすいことが前提となるが、その為の大型化は設置場所によっては建物と不釣合いになり、建築化やデザイナーから指摘されることが多かった。その対策として、一目で分かる表示のプクトグラフ化や、光源で誘目効果を高める対処が取られている。従来、誘導灯の光源には、蛍光ランプが用いられることが多いが、最近ではLEDを使用した誘導灯も出てきている。これらの誘導灯に有機EL光源を用いることで、輝度班、角度特性による輝度低下がなく、視認性を向上でき、低電力で、薄型であるために特別な工事の必要がなく設置が容易で、従来の蛍光灯を使うタイプに比べ交換の必要がなく、メンテナンスを容易することができる。また発熱も少ない為発光面の色焼けも少ない。したがって、避難経路の床、階段の手すり、防火扉など、多くの場所に設置して安全性を高めることができる。また現在、蛍光灯で問題視されている水銀の問題もなく、割れにくく、安全性に優れている。更に省スペース薄型設計で美観を損ねることなく、誘目効果を高めることができる光源と言える。撮影用照明写真館やスタジオ、照明写真ボックスなどで使われる光源には、ハロゲン、タングステン、ストロボ、蛍光灯などが用いられている。これらの光源を被写体に直接直線的に当て陰影を強くつける、もしくは光を拡散させ、あまり陰影のない柔らかな光をつくるという、大きくは2つの光の種類を色々な角度から組み合わせて1つの絵がつくられている。光を拡散させるためには、光源と被写体の間にディフューザーを挟むこと、または他の面レフ板などに当てた反射光を用いるなどの方法がある。有機EL光源は拡散光であり、この後者に対応する光を、ディフューザーを用いることなく発光することができる。その際には、既存光源で必要な光源とディフューザーの間の空間が不用になることや、レフ板などで光の向きを微妙な角度で調整し、細かな陰影を調整していたものをフレキシブルタイプの有機EL自体を曲げることで実施することができるなどのメリットがある。撮影で利用される光源には、演色性が求められることがある。太陽光線で見たときとの色の見え方の差が大きいと演色性が悪く、その差が少なければ演色性が良いと評価される。一般家庭で使用されている蛍光灯は、その波長特性から撮影には好ましいとは言えず、光があたっている部分が緑色に偏る傾向がある。肌やメイキャップ、髪、着物、宝石などの色は、そのもの自体の色で写ることが求められる場合が多く、演色性はライトにとって重要なファクターの1つである。有機EL光源は演色性に優れ、前述のような色の忠実さが求められる撮影に好ましい。この特徴は印刷染色関連など色を忠実に評価したい場所でも同様に活かされる。有機EL光源のような面光源をスタジオの天井一面に配置することによって、子供やペットの撮影などでは子供やペットを室内で自由に遊ばせておき、自由自然な表情を光源移動のわずらわしさなく、自然な色で撮影することができる。家電製品家電製品には細部の見易さ、作業のしやすさ、デザインの為、光源がつけられている場合が多い。一例を挙げると、ミシン、電子レンジ、食器洗浄乾燥機、冷蔵庫、AV機器などは、従来から光源が付いているが、新しいものでは洗濯乾燥機は横型モデルで取り残しが増えたことから光源が付けられるようになった。既存のものには白熱電球やLEDがつけられている場合が多い。今後、掃除機の先端に照明を設置して家具などの影の部分の清掃状況を確認したり、シェーバーに特定波長光の光源を設置して、髭剃り状況を確認したりするなど、色々と展開が考えられる。このような家電製品は、全体を軽量小型化し、更に収納スペースが大きいことが求められ、光源部分はできるだけスペースをとらずに全体を照明できることが求められる。有機ELの薄い面光源はその要望に充分こたえることができる。遊技施設スケートリンクの氷の下に有機ELを用いた照明を配置することによって、上からのスポットライトとは異なる演出が可能である。有機ELは発光温度が低いので特に有利である。また、スケーターの位置を検知して、その動きに合わせて発光させるようなことも可能である。スポットライトとの組み合わせ効果や、音楽のリズムに連動させた発光などもショーアップに有効である。プラネタリウムにおいては、従来のような下からの投影ではなく、ドーム全体に有機ELの微細ピクセルを配置して、ドームそのものが星々を発光する方式が可能であり、投影機のないプラネタリウムが実現できる。イルミネーション用照明一般的にイルミネーションというと樹木へのイルミネーションのことを指していることが大半であったが、近年環境保護の観点から家屋や門、垣根などの造形物への装飾に移行する事例も数多くなっている。これは点光源を多数利用、ライン状に装飾したものが主流であり、LEDの出現により一層広がりを見せると考えられている。この分野に有機EL照明を用いることによって、今までは点光源をつなげることでの表現のみであったものが、同じ樹木へのイルミネーションにおいても、葉形の照明をつけることや、樹木に巻きつけ樹木全体を光らせる、また逆に定型面モジュールとして点光源同様につなぎ合わせ、様々な色に光らせるカクテルパレットとして用いて全体として文字や絵を映し出すなどのバリエーションが出せ、より一層照明による演出効果を高めることが可能となる。持ち物衣服につける照明夜間屋外の歩行や運動で自動車バイクなどから認識されやすくする目的で、自分の持ち物や靴、衣服に添付し、ヘッドライトの光を反射することで歩行者の安全を守る反射材製品反射シートなどが販売、利用されている。ガラスビーズタイプの場合、細かなガラスビーズが表面に存在し入ってきた光がこのレンズの役目で光源の方向に再帰反射し、車からヘッドライトの光があたるとドライバーの目の位置に光が帰っていき強く輝いて見える。プリズムタイプの場合も機能は同じだがレンズの構造が異なる。ガラスビーズタイプとプリズムタイプの特長は、ガラスビーズタイプは、斜めからの光に対して高い反射効果があり、プリズムタイプは正面からの光に対しては、ガラスビーズタイプより反射するが、斜めからの光には比較的反射効果が低いことがある。また、貼り付ける場所によって、素材と接着方法を選ぶこともできる。従来の場合はいずれにしても、歩行者を認識させるためには、光が当たることが必要であり、設置場所なども、下に向いたヘッドライトができるだけ早く当たり認識してもらうために足に貼り付けるなどの工夫が必要であった。これらの代替に有機EL光源を用いることで、ヘッドライトがあたる範囲になる前から、運転者に歩行者を認識させることができ、より安全を確保できる。また他の光源に対しては軽量で薄くシート状にできる点からも、シールのメリットを維持したままで効果を上げることができる。これらは人間だけでなく、ペットの衣服などにも利用できる。また、歩くことで発電して衣服などを発光させることも、低消費電力の有機ELであれば可能である。特に、人物特定用衣服に応用することもでき、例えば、徘徊者の早期保護に役立てることもできる。ダイビング用のウェットスーツを発光させることによって、ダイバーの所在確認や、鮫などから身を守ることにも可能性がある。もちろん、ショーなどでの舞台衣装、ウェデイングドレスなどにも利用できる。通信用光源有機EL素子を用いた発光体は、可視光を使って簡単なメッセージや情報などを送る可視光タグにも有効に活用できる。すなわち、極めて短時間の明滅による信号を発光させることによって、それを受信する側に多量の情報を送ることができる。発光体が信号を発光させていても、極めて短時間であることから、人間の視覚上は単なる照明として認識される。道路、店舗、展示場、ホテル、アミューズメントパークなど、場所毎に設置された照明が、それぞれ場所特有の情報信号を発信して、必要な情報を受信者に提供できる。また有機ELの場合は、1つの発光体中に波長の異なる複数の発光ドーパントを組み込んでおいて、異なる波長ごとに異なる信号を発生させることによって、1つの発光体が複数の異なる情報を提供することもできる。この場合も、発光波長や色調が安定している有機EL素子は優位である。音声、電波、赤外光などによる情報提供と異なり、可視光タグは照明設備として一緒に組み込めるので、煩雑な追加設置工事なども不要である。医療用光源現在はハロゲンランプなどが使用されている内視鏡や、ワイヤーを挿入して手術する腹腔手術用の照明などに有機EL素子を利用することによって、小型、軽量化、用途拡大に貢献する。特に、近年注目されている体内検査や治療に用いられる内視鏡カプセル飲む内視鏡などにも利用の可能で期待されている。その他更に、本発明の有機EL素子を組み込んだ発光体は、色調を容易に選択でき、蛍光灯のような明滅がなく、低消費電力で色調が安定しているので、特開2001-269105号公報に示されるような害虫防除装置として、特開2001-286373号公報に示されるような鏡用の照明として、特開2003-288995号公報に示されるような浴室照明システムとして、特開2004-321074号公報に示される植物育成用人工光源として、特開2004-354232号公報に示されるような水質汚れ測定装置の発光体として、特開2004-358063号公報に示されるような光感受性薬剤を用いた治療用被着体として、特開2005-322602号公報に示されるような医療用無影灯として、有用である。以下、実施例を挙げて本発明を具体的に説明するが、本発明はこれらに限定されるものではない。なお、実施例において部あるいはの表示を用いるが、特に断りがない限り質量部あるいは質量を表す。尚、以下で用いた化合物の具体的な構造については、実施例の最後にまとめて示した。なお、下記記載のBD-1~BD-5の発光極大波長は、いずれも480nm以下に有り、GD-1の発光極大波長は500nm以上~580nm未満の範囲にあり、RD-1の発光極大波長は580nm以上の領域にあった。実施例1《有機EL素子の作製》有機EL素子1の作製陽極として、30mm×30mm、厚さ0.7mmのガラス基板上に、ITOインジウムチンオキシドを110nmの厚さで成膜した支持基板にパターニングを行った後、このITO透明電極を付けた透明支持基板をイソプロピルアルコールで超音波洗浄し、乾燥窒素ガスで乾燥し、UVオゾン洗浄を5分間行った後、この透明支持基板を市販の真空蒸着装置の基板ホルダーに固定した。真空蒸着装置内の蒸着用るつぼの各々に、各層の構成材料を各々の素子作製に最適の量を充填した。蒸着用るつぼはモリブデン製またはタングステン製の抵抗加熱用材料で作製されたものを用いた。次いで、真空度を1×10-4Paまで減圧した後、m-MTDATAの入った前記蒸着用るつぼを通電して加熱し、蒸着速度0.1nm/秒で透明支持基板に蒸着し、厚さ20nmの正孔注入層を設けた。次いで、α-NPDの入った前記蒸着用るつぼを同様にして加熱、蒸着して、厚さ30nmの正孔輸送層を設けた。次いで、化合物BD-1、化合物RD-1及び化合物M-1を、化合物BD-1含有量が発光層の全領域で20の均一濃度となるようにし、化合物RD-1は、正面色度がx=0.45±0.03、y=0.42±0.03CIE1931になるように最適な濃度で、蒸着速度0.1nm/秒で共蒸着し、厚さ70nmの燐光発光層を形成した。なお、下記全ての有機EL素子1~8の作製においては、化合物RD-1の濃度は、発光層の膜厚に依存せず、かつ正面色度がx=0.45±0.03、y=0.42±0.03CIE1931になるような条件を適宜調整した。その後、化合物M-2を厚さ30nmに蒸着して電子輸送層を形成し、更にフッ化カリウムKFを厚さ2nmで形成した。更に、アルミニウムを厚さ110nmで蒸着して陰極を形成した。次いで、上記素子の非発光面をガラスケースで覆い、図1、図2に示す構成からなる有機EL素子1を作製した。図1は、有機EL素子の概略図を示したものであり、有機EL素子101は、ガラスカバー102で覆われている。尚、ガラスカバーでの封止作業は、有機EL素子101を大気に接触させることなく窒素雰囲気下のグローブボックス純度99.999以上の高純度窒素ガスの雰囲気下で行った。図2は有機EL素子の断面図を示し、図2において、105は陰極、106は有機EL層、107は透明電極付きガラス基板を示す。尚、ガラスカバー102内には窒素ガス108が充填され、捕水剤109が設けられている。有機EL素子2の作製上記有機EL素子1の作製と同様にして、正孔輸送層まで形成した。次いで、化合物BD-1、化合物RD-1、及び化合物M-1を、化合物BD-1が陽極側から膜厚方向に対し線形に67から36の濃度になるように、化合物BD-1の蒸着比率を順次変化させ、蒸着速度0.1nm/秒で厚さ25nmになるよう共蒸着した。次いで、化合物BD-1、化合物RD-1、及び化合物M-1を、青燐光発光化合物BD-1が陽極側から膜厚に対し線形に36から19の濃度になるように、化合物BD-1の蒸着比率を順次変化させ、蒸着速度0.1nm/秒で厚さ45nmになるように共蒸着し、全体として厚さ70nmの発光層を形成した。その後、有機EL素子1と同様にして、電子輸送層、KF層、アルミニウム層陰極を形成した。次いで、有機EL素子1と同様にして上記有機EL素子の非発光面をガラスケースで覆い、有機EL素子2を作製した。有機EL素子3の作製上記有機EL素子1の作製において、発光層に用いる青燐光発光化合物として、化合物BD-1に代えて、例示化合物D-28を用いた以外は同様にして、有機EL素子3を作製した。有機EL素子4の作製上記有機EL素子2の作製において、発光層に用いる青燐光発光化合物として、化合物BD-1に代えて、例示化合物D-28を用いた以外は同様にして、有機EL素子4を作製した。有機EL素子5の作製上記有機EL素子1の作製において、発光層に用いる青燐光発光化合物として、化合物BD-1に代えて、例示化合物D-82を用いた以外は同様にして、有機EL素子5を作製した。有機EL素子6の作製上記有機EL素子2の作製において、発光層に用いる青燐光発光化合物として、化合物BD-1に代えて、例示化合物D-82を用いた以外は同様にして、有機EL素子6を作製した。有機EL素子7の作製上記有機EL素子1の作製において、発光層に用いる青燐光発光化合物として、化合物BD-1に代えて、例示化合物D-85を用いた以外は同様にして、有機EL素子7を作製した。有機EL素子8の作製上記有機EL素子2の作製において、発光層に用いる青燐光発光化合物として、化合物BD-1に代えて、例示化合物D-85を用いた以外は同様にして、有機EL素子8を作製した。有機EL素子9の作製上記有機EL素子1の作製において、発光層に用いる青燐光発光化合物として、化合物BD-1に代えて、例示化合物D-86を用いた以外は同様にして、有機EL素子9を作製した。有機EL素子10の作製上記有機EL素子2の作製において、発光層に用いる青燐光発光化合物として、化合物BD-1に代えて、例示化合物D-86を用いた以外は同様にして、有機EL素子10を作製した。有機EL素子11の作製上記有機EL素子1の作製において、発光層に用いる青燐光発光化合物として、化合物BD-1に代えて、例示化合物D-12を用いた以外は同様にして、有機EL素子11を作製した。有機EL素子12の作製上記有機EL素子2の作製において、発光層に用いる青燐光発光化合物として、化合物BD-1に代えて、例示化合物D-12を用いた以外は同様にして、有機EL素子12を作製した。有機EL素子13の作製上記有機EL素子1の作製において、発光層に用いる青燐光発光化合物として、化合物BD-1に代えて、例示化合物D-13を用いた以外は同様にして、有機EL素子13を作製した。有機EL素子14の作製上記有機EL素子2の作製において、発光層に用いる青燐光発光化合物として、化合物BD-1に代えて、例示化合物D-13を用いた以外は同様にして、有機EL素子14を作製した。有機EL素子15の作製上記有機EL素子1の作製において、発光層に用いる青燐光発光化合物として、化合物BD-1に代えて、例示化合物D-15を用いた以外は同様にして、有機EL素子15を作製した。有機EL素子16の作製上記有機EL素子2の作製において、発光層に用いる青燐光発光化合物として、化合物BD-1に代えて、例示化合物D-15を用いた以外は同様にして、有機EL素子16を作製した。有機EL素子17の作製上記有機EL素子1の作製において、発光層に用いる青燐光発光化合物として、化合物BD-1に代えて、例示化合物D-18を用いた以外は同様にして、有機EL素子17を作製した。有機EL素子18の作製上記有機EL素子2の作製において、発光層に用いる青燐光発光化合物として、化合物BD-1に代えて、例示化合物D-18を用いた以外は同様にして、有機EL素子18を作製した。有機EL素子19の作製上記有機EL素子1の作製において、発光層に用いる青燐光発光化合物として、化合物BD-1に代えて、例示化合物D-25を用いた以外は同様にして、有機EL素子19を作製した。有機EL素子20の作製上記有機EL素子2の作製において、発光層に用いる青燐光発光化合物として、化合物BD-1に代えて、例示化合物D-25を用いた以外は同様にして、有機EL素子20を作製した。有機EL素子21の作製上記有機EL素子1の作製において、発光層に用いる青燐光発光化合物として、化合物BD-1に代えて、例示化合物D-31を用いた以外は同様にして、有機EL素子21を作製した。有機EL素子22の作製上記有機EL素子2の作製において、発光層に用いる青燐光発光化合物として、化合物BD-1に代えて、例示化合物D-31を用いた以外は同様にして、有機EL素子22を作製した。有機EL素子23の作製上記有機EL素子1の作製において、発光層に用いる青燐光発光化合物として、化合物BD-1に代えて、例示化合物D-37を用いた以外は同様にして、有機EL素子23を作製した。有機EL素子24の作製上記有機EL素子2の作製において、発光層に用いる青燐光発光化合物として、化合物BD-1に代えて、例示化合物D-37を用いた以外は同様にして、有機EL素子24を作製した。有機EL素子25の作製上記有機EL素子1の作製において、発光層に用いる青燐光発光化合物として、化合物BD-1に代えて、例示化合物D-43を用いた以外は同様にして、有機EL素子25を作製した。有機EL素子26の作製上記有機EL素子2の作製において、発光層に用いる青燐光発光化合物として、化合物BD-1に代えて、例示化合物D-43を用いた以外は同様にして、有機EL素子26を作製した。有機EL素子27の作製上記有機EL素子1の作製において、発光層に用いる青燐光発光化合物として、化合物BD-1に代えて、例示化合物D-52を用いた以外は同様にして、有機EL素子27を作製した。有機EL素子28の作製上記有機EL素子2の作製において、発光層に用いる青燐光発光化合物として、化合物BD-1に代えて、例示化合物D-52を用いた以外は同様にして、有機EL素子28を作製した。《有機EL素子の評価》電力効率の測定分光放射輝度計CS-1000コニカミノルタセンシング社製を用いて、各有機EL素子の正面輝度及び輝度角度依存性を測定し、正面輝度1000cd/m2における電力効率を求め、得られた結果を表1に示す。なお、表1には各青燐光発光化合物の濃度分布の有無の組合せについて、各々濃度分布が無い有機EL素子有機EL素子1、3、5、7、9、11、13、15、17、19、21、23、25、27の効率を100とした相対値で表示した。電力効率は高い値ほど効率が高く好ましい。駆動電圧に対する色度変動幅の測定分光放射輝度計CS-1000コニカミノルタセンシング社製を用いて、駆動電圧を変化させた際の色度変動幅を求めた。色度変動幅は、駆動電圧を変化させ輝度を変調させた際の、正面輝度500cd/m2~2000cd/m2におけるCIE1931x、y値の変動最大距離ΔEとして下式1で求めた。表1には各青燐光発光化合物の濃度分布の有無の組合せについて、各々濃度分布が無い有機EL素子有機EL素子1、3、5、7、9のΔEを100とした差異の相対値を表1に示す。ΔEは小さい値ほど色度変動が小さく、駆動電圧に対する色度安定性に優れていることを表す。式1ΔE=Δx2Δy21/2表1に示されるように、本発明の分子構造を有する青燐光発光化合物を含有する有機EL素子は、発光層内で濃度分布を付与させることにより電力効率、駆動電圧に対する色度安定性が共に改善されている。一方、本発明外の分子構造の青燐光発光化合物を含有する有機EL素子2は、発光層内に濃度分布を有することにより電力効率、駆動電圧に対する色度安定性がむしろ劣化している。また、本発明の分子構造を有する青燐光発光化合物において、青燐光発光性化合物の最高電子占有準位が5.3eVより小さい化合物を用いた方が、該化合物が濃度分布を有する場合の性能の向上幅が大きいことが分かる。実施例2《有機EL素子の作製》有機EL素子29の作製実施例1に記載の有機EL素子1の作製方法と同様にして、正孔輸送層まで設けた。次いで、例示化合物D-28、化合物RD-1、及び化合物M-1を、例示化合物D-28が陽極側から膜厚に対し線形に50から36になるように濃度を変化させ、蒸着速度0.1nm/秒で厚さ25nmになるよう共蒸着した。次いで、例示化合物D-28、化合物RD-1、及び化合物M-1を、例示化合物D-28が陽極側から膜厚に対し線形に36から19になるように濃度を変化させ、蒸着速度0.1nm/秒で厚さ45nmになるように共蒸着し、全体として厚さ70nmの発光層を形成した。なお、化合物RD-1、及び化合物M-1の蒸着量は、実施例1に記載の有機EL素子1の作製条件と同一とした。その後、実施例1に記載の有機EL素子1の作製と同様にして、電子輸送層、KF層、アルミニウム層陰極を形成した。次いで、実施例1に記載の有機EL素子1の作製と同様にして、上記素子の非発光面をガラスケースで覆い、有機EL素子29を作製した。有機EL素子30の作製実施例1に記載の有機EL素子1の作製方法と同様にして、正孔輸送層まで設けた。次いで、例示化合物D-28、化合物RD-1、及び化合物M-1を、例示化合物D-28が陽極側から膜厚に対し線形に84から36になるように濃度を変化させ、蒸着速度0.1nm/秒で厚さ25nmになるよう共蒸着した。次いで、例示化合物D-28、化合物RD-1、及び化合物M-1を、例示化合物D-28が陽極側から膜厚に対し線形に36から19になるように濃度を変化させ、蒸着速度0.1nm/秒で厚さ45nmになるように共蒸着し、全体として厚さ70nmの発光層を形成した。なお、化合物RD-1、及び化合物M-1の蒸着量は、実施例1に記載の有機EL素子1の作製条件と同一とした。その後、実施例1に記載の有機EL素子1の作製と同様にして、電子輸送層、KF層、アルミニウム層陰極を形成した。次いで、実施例1に記載の有機EL素子1の作製と同様にして、上記素子の非発光面をガラスケースで覆い、有機EL素子30を作製した。有機EL素子31の作製実施例1に記載の有機EL素子1の作製方法と同様にして、正孔輸送層まで設けた。次いで、例示化合物D-28、化合物RD-1、及び化合物M-1を、例示化合物D-28が陽極側から膜厚に対し線形に100から36になるように濃度を変化させ、蒸着速度0.1nm/秒で厚さ25nmになるよう共蒸着した。次いで、例示化合物D-28、化合物RD-1、及び化合物M-1を、例示化合物D-28が陽極側から膜厚に対し線形に36から19になるように濃度を変化させ、蒸着速度0.1nm/秒で厚さ45nmになるように共蒸着し、全体として厚さ70nmの発光層を形成した。なお、化合物RD-1、及び化合物M-1の蒸着量は、実施例1に記載の有機EL素子1の作製条件と同一とした。その後、実施例1に記載の有機EL素子1の作製と同様にして、電子輸送層、KF層、アルミニウム層を形成した。次いで、実施例1に記載の有機EL素子1の作製と同様にして、上記素子の非発光面をガラスケースで覆い、有機EL素子31を作製した。次いで、実施例1と同様にして電力効率及び駆動電圧に対する色度変動幅を測定した。得られた結果を表2に示す。なお、表2に記載の数値は、有機EL素子3の電力効率、色度変動幅を100とする相対値で示す。表2に示されるように、本発明の好ましい態様である発光層の陽極側端部の青発光材料含有量が60以上100未満の有機EL素子は、60より低い素子に比較して、電力効率が高く、色度変動も小さいことが判る。また、発光層の陽極側端部の青発光材料含有量が100になると電力効率はむしろ濃度分布を有しない素子と比較しても低下しており、また、色度の変動も大きくなり、好ましくないことが分かる。実施例3《有機EL素子の作製》有機EL素子32の作製実施例1に記載の有機EL素子1の作製方法と同様にして、正孔輸送層まで設けた。次いで、例示化合物D-28、化合物GD-1、化合物RD-1、及び化合物M-1を、例示化合物D-28が陽極側から膜厚に対し線形に67から36になるように濃度を変化させ、蒸着速度0.1nm/秒で厚さ25nmになるよう共蒸着した。次いで、例示化合物D-28、化合物GD-1、化合物RD-1、及び化合物M-1を、例示化合物D-28が陽極側から膜厚に対し線形に36から19になるように濃度を変化させ、蒸着速度0.1nm/秒で厚さ45nmになるように共蒸着し、全体として厚さ70nmの発光層を形成した。なお、化合物GD-1及び化合物RD-1の濃度は、発光層の膜厚に依存せず、かつ正面色度がx=0.45±0.03、y=0.42±0.03CIE1931になるような条件を適宜調整した。その後、実施例1に記載の有機EL素子1の作製と同様にして、電子輸送層、KF層、アルミニウム層陰極を形成した。次いで、実施例1に記載の有機EL素子1の作製と同様にして、上記素子の非発光面をガラスケースで覆い、有機EL素子32を作製した。次いで、実施例1と同様にして電力効率及び駆動電圧に対する色度変動幅を測定し、得られた結果を表3に示す。なお、表4においては、有機EL素子4の電力効率、色度変動幅をそれぞれ100とする相対値で示す。表3に記載の結果より明らかなように、有機EL素子4に対し、緑燐光発光化合物を加えた有機EL素子32は、電力効率、駆動電圧に対する色度安定性ΔE相対値が更に改善された良好な結果を示している。実施例4《有機EL素子の作製》有機EL素子33の作製実施例3に記載の有機EL素子32の作製方法と同様にして、正孔輸送層まで設けた。次いで、例示化合物D-28、化合物GD-1、化合物RD-1、及び化合物M-1を、例示化合物D-28が67の均一濃度になるように、蒸着速度0.1nm/秒で厚さ10nmになるよう共蒸着した。次いで、例示化合物D-28、化合物GD-1、化合物RD-1、及び化合物M-1を、例示化合物D-28が36の均一濃度になるように、蒸着速度0.1nm/秒で厚さ20nmになるよう共蒸着した。次いで、例示化合物D-28、化合物GD-1、化合物RD-1、及び化合物M-1を、例示化合物D-28が19の均一濃度になるように、蒸着速度0.1nm/秒で厚さ40nmになるように共蒸着し、全体として厚さ70nmの発光層を形成した。なお、化合物GD-1、化合物RD-1、及び化合物M-1の蒸着条件は、実施例3に記載の表示素子32の作製と同条件とした。その後、実施例3に記載の有機EL素子32の作製と同様にして、電子輸送層、KF層、アルミニウム層陰極を形成した。次いで、実施例3に記載の有機EL素子32の作製と同様にして、上記素子の非発光面をガラスケースで覆い、有機EL素子33を作製した。次いで、実施例1に記載の方法と同様にして、電力効率及び駆動電圧に対する色度変動幅を測定した。また、有機EL素子の耐久性を見積もるため、強制劣化条件として85°C環境下に300時間保存した後での正面色度を測定し、保存前の正面色度との変動幅ΔE表4には、ΔE相対値85°C保存と表示を、前記式1と同様にして求めた。以上により得られた結果を表4に示す。なお、有機EL素子32の電力効率、駆動電圧に対する色度安定性表4には、ΔE相対値対駆動電圧と表示、85°C保存前後での正面色度の変動幅ΔEをそれぞれ100とする相対値で示す。表4に記載した結果より明らかなように、本発明の好ましい態様である発光層の青燐光発光化合物の濃度を連続的に変化させた有機EL素子32は、青燐光発光化合物の濃度を階段状に変化させた有機EL素子33と比較し、電力効率、駆動電圧に対する色度安定性は同等であるものの、素子を85°Cで保存した前後での色度変動が小さく、総合的に優れた性能を有していることが分かる。実施例5《有機EL素子の作製》有機EL素子34の作製実施例1に記載の有機EL素子4の作製において、発光層に用いる材料として、化合物M-1に代えて化合物M-3を用いた以外は同様にして、有機EL素子34を作製した。有機EL素子35の作製上記有機EL素子16の作製において、発光層に用いる材料として、化合物M-3に代えて、化合物M-4を用いた以外は同様にして、有機EL素子35を作製した。有機EL素子36の作製上記有機EL素子16の作製において、発光層に用いる材料として、化合物M-3に代えて、化合物M-5を用いた以外は同様にして、有機EL素子36を作製した。次いで、実施例1に記載の方法と同様にして、電力効率及び駆動電圧に対する色度変動幅を測定した。また、初期輝度8000cd/m2で、輝度が50低下するまで連続駆動させ、連続駆動前と駆動後の正面色度の変動幅ΔE表5には、ΔE相対値対連続駆動と表示を、前記式1に従って求めた。以上により得られた結果を表5に示す。なお、表5においては、有機EL素子4の電力効率、駆動電圧に対する色度安定性表5には、ΔE相対値対駆動電圧と表示及び連続駆動時の色度安定性表5には、ΔE相対値対連続駆動と表示のそれぞれを100とする相対値で示す。表5に記載の結果より明らかなように、本発明の好ましいホスト化合物を用いた有機EL素子4及び34は、有機EL素子35及び36に比較し優れた性能を示していることが分かる。以下に、実施例1~5において、各有機EL素子の作製に用いた化合物の構造を示す。"